Brevet FR3041280A1 — publié le 20170324

METHODE D'ASSEMBLAGE DE TUBES PAR SOUDAGE LASER La présente invention concerne une méthode de réalisation de l'assemblage par soudage laser de tubes en matériaux thermoplastiques. Plus particulièrement, la présente invention s'applique à l'assemblage d'au moins deux tubes disposés bout à bout ou se chevauchant au moins en partie coaxialement. Plus particulièrement encore, la présente invention concerne un assemblage de (a) un manchon tubulaire de jonction inséré à l'intérieur d'une conduite, notamment d'une conduite sous-marine, au niveau de la jonction entre deux éléments de conduite en acier soudés ou destinés à être soudés métalliquement bout à bout, et (b) un tube de chemisage interne ou « liner » appliqué en revêtement interne desdits éléments de conduite. La présente invention concerne plus particulièrement un dispositif utile dans un procédé d'assemblage selon l'invention et un procédé de mise en place d'un manchon tubulaire de jonction en matière plastique pour l'assemblage de conduite à partir de dits éléments unitaires de conduite et mise en oeuvre d'un soudage laser, ledit manchon étant appliqué et solidarisé au dit chemisage par soudage laser au niveau de la jonction entre les extrémités bout à bout de deux éléments unitaires de conduite. La présente invention se rapporte plus particulièrement à l'assemblage de conduites véhiculant des fluides corrosifs, notamment des conduites sous-marines véhiculant de l'eau de mer sous pression destinée à être injectée dans des puits de champs pétroliers, et plus particulièrement encore des conduites de liaison reposant au fond de la mer ou des conduites de liaison fond/surface. La présente invention concerne plus particulièrement encore le raccordement de deux éléments unitaires de conduite à chemisage interne, et plus particulièrement encore d'éléments de 24 m ou 48 m de longueur installées sur des champs pétrolifères en mer profonde, par 3041280 2 2000 à 3000 m, voire plus, à partir de navire de pose équipés de tours de pose en J. De façon connue, les extrémités desdits éléments de conduite sont assemblés bout à bout par soudage et le chemisage interne à 5 l'intérieur desdits éléments de conduite s'arrêtent à une distance significative, par exemple 100 à 300 mm de l'extrémité desdits éléments de conduite, de manière à ce que l'échauffement de la paroi en acier lors du soudage de leurs extrémités, ne vienne pas endommager ladite chemise. Le problème qui se pose alors est d'assurer la protection 10 contre la corrosion de la zone non chemisée comprise entre l'extrémité de la chemise de l'élément de conduite N et l'extrémité de la chemise de l'élément de conduite suivant N+1. On connait la mise en oeuvre de soudage par laser pour souder deux composants plastiques sous forme de film, plaque ou pièce 15 injectée, que l'on soude l'un sur l'autre. Pour souder deux composants plastiques l'un sur l'autre par soudage laser, il suffit que le premier composant traversé par le rayonnement laser soit transparent ou translucide à la longueur d'onde considérée, et le deuxième composant soit absorbant. On garantit ainsi une concentration de chaleur localisée 20 au point d'incidence du rayon ou faisceau de rayon laser sur la partie absorbante qui par conduction se transmet à la partie transparente en contact au niveau du plan de joint entre les deux composants plastiques transparent et respectivement absorbant. Des procédés connus d'assemblage de pièces par soudage laser ne 25 sont pas adaptés à l'assemblage de tubes par assemblage de leurs extrémités bout à bout ou au niveau d'extrémités se chevauchant à l'aide d'un soudage par laser. Dans EP 722 824, on décrit un manchon tubulaire de jonction à électro-fusion équipé de bobines de chauffage, permettant de réaliser le 30 soudage dudit manchon avec le chemisage interne (dénommé « liner »), présent dans un élément de conduite en acier, ledit manchon tubulaire de jonction permettant l'assemblage de deux éléments de conduite bout 3041280 3 à bout en assurant la jonction entre les deux liners des deux éléments de conduite d'une part et, d'autre part, en permettant la réalisation de la soudure de jonction entre les deux éléments de conduite. Dans WO 2010/041016, on décrit un manchon permettant de 5 réaliser le soudage par électro-fusion avec un fil chauffant par effet Joule entre deux tuyaux équipés de liners plastiques. Dans WO 2012/017171, la demanderesse a décrit un mode d'assemblage de deux éléments de conduite en acier revêtus d'un chemisage interne à l'aide d'un manchon tubulaire de jonction, amélioré en terme d'étanchéité, 10 notamment dans le cadre d'un assemblage sur site à partir d'un navire en mer, d'éléments de conduite de longueur réduite adaptée à la pause à partir d'un navire en mer. Pour ce faire, dans WO 2012/017171, le manchon tubulaire de jonction est intercalé entre 2 éléments de conduite en acier à chemisage 15 interne en matériau thermoplastique assemblés bout à bout, les extrémités des deux éléments de conduite étant soudées l'une à l'autre. Ledit manchon tubulaire de jonction réalisé en matériau thermoplastique, de préférence identique à celui dudit chemisage, est inséré à l'intérieur de la conduite au niveau des extrémités bout à bout 20 des deux éléments de conduite, de manière à ce que les parties terminales aux extrémités dudit manchon soient, en partie au moins, en contact étanche respectivement avec des parties terminales aux extrémités desdits chemisages internes des deux éléments de conduite. Ledit manchon tubulaire de jonction présente à chacune desdites parties 25 terminales du manchon au niveau de ladite zone de contact étanche avec les parties terminales desdits chemisages un fil chauffant par effet joule, de préférence disposé en spirale, en surface externe de chaque dite partie terminale aux extrémités dudit manchon. Ladite zone de contact étanche est une zone de soudure par fusion entre elles des 30 matières constitutives de chaque dite partie terminale du manchon et respectivement chaque dite partie terminale de dit chemisage en contact l'une avec l'autre et parcourues par ledit fil chauffant. 3041280 4 Cette étanchéité du contact manchon/chemise est importante pour éviter tout contact entre l'eau de mer et la zone de la soudure en vis-à-vis dudit manchon tubulaire. Un tel contact direct pourrait en effet conduire, en cas de pénétration d'eau entre le manchon et la conduite, 5 lorsque la conduite est une conduite d'injection d'eau, à des phénomènes électro-chimiques de corrosion de la conduite en acier et de la soudure dans la mesure où ladite liaison mécanique entre le manchon et le chemisage n'est pas nécessairement étanche. Ladite zone de fusion est obtenue par alimentation électrique 10 dudit fil chauffant par effet joule créant un chauffage de ladite zone au niveau de l'interface desdites surfaces de contact des parties terminales du manchon et du chemisage. Ladite zone de soudure par fusion, (ci-après en abrégé « zone de fusion ») fusion est donc réalisée dans ce cas par le procédé connu dit « électro-fusion », qui permet de réaliser 15 une zone de contact étanche relativement étendue dans la zone parcourue par le fil chauffant et autour de celui-ci. Le but de la présente invention est de s'affranchir des bobines de soudage par électro-fusion qui tendent à créer des défauts dans la zone de soudure, ce qui peut la rendre potentiellement plus fragile, et qui 20 impliquent des zones de fusion relativement étendues et donc requièrent des temps de refroidissement relativement importants. De manière générale, le but de la présente invention est de fournir un soudage par fusion de matériaux plastiques au niveau de l'assemblage de deux éléments tubulaires thermoplastiques bout à bout 25 ou se chevauchant qui soit plus précis, plus fiable et plus rapide à réaliser. Un autre but est de fournir un soudage par fusion de matériaux thermoplastiques d'assemblage de deux éléments tubulaires qui supprime le risque de fuites pouvant cheminer le long du fil de chauffe, 30 d'où résulte une soudure non-étanche comme discuté dans WO 2012/017171. 3041280 5 Pour ce faire, la présente invention fournie une méthode de réalisation de l'assemblage de tubes en matériaux thermoplastiques, dans laquelle on assemble au moins deux tubes disposés bout à bout ou se chevauchant au moins en partie coaxialement, caractérisée en ce 5 qu'on réalise ledit assemblage par soudage laser de deux surfaces de contact de révolution appliquées l'une contre l'autre de respectivement deux parties de deux tubes disposées bout à bout ou se chevauchant coaxialement, de préférence des parties d'extrémités, comprenant au moins : 10 - une partie d'un premier tube, transparente à la longueur d'onde du laser, et - une partie du deuxième tube, absorbante à la longueur d'onde du laser, et ledit soudage étant réalisé à l'aide d'un rayon laser que l'on 15 déplace en rotation (R) à 360° par rapport à l'axe longitudinal XX' commun des tubes, un dispositif laser ou une tête du dispositif laser émettant ledit rayon laser étant disposé(e) à l'intérieur de l'un desdits tubes de telle sorte que ledit rayon laser traverse d'abord ladite partie transparente du premier tube pour atteindre une zone de ladite surface 20 de contact de révolution de la partie absorbante du deuxième tube et, de préférence, on applique une pression sur lesdites surfaces de contact l'une contre l'autre, pour réaliser une zone de soudure par fusion avec ladite surface de contact de révolution de la partie transparente du premier tube. 25 On comprend que ladite zone de soudure est localisée au niveau des points de contact entre ladite surface de contact de la partie transparente du premier tube et les points de contact du rayon laser sur ladite surface de contact de révolution de la partie absorbante du deuxième tube. Plus particulièrement, la largeur de la zone de soudure 30 correspond sensiblement à la largeur du faisceau laser soit en général d'environ 1 à 5 mm et est concentrée sur l'interface des deux surfaces 3041280 6 de contact à souder grâce à la réflexion du rayon sur la partie absorbante. On comprend aussi que ladite zone de soudure s'étend sur tout le pourtour desdites surfaces de contact de révolution lorsque l'on déplace 5 le rayon laser en rotation (R) à 360° par rapport à l'axe XX' commun des tubes. La soudure par laser résulte de la fusion entre elles des matières constitutives des deux surfaces de contact, ladite soudure étant localisée au niveau de la zone des points de contact du rayon laser sur 10 les surfaces de contact. Ladite zone de soudure forme une zone de contact étanche entre ladite surface de contact de la partie transparente du premier tube et ladite surface de contact de révolution de la partie absorbante du deuxième tube. On entend ici par « rayon laser » un faisceau unidirectionnel de 15 rayonnement laser et par « transparent au rayonnement laser » que ladite matière laisse passer la lumière à plus de 20%, de préférence à plus de 50%. Le soudage laser selon la présente invention est avantageux en ce qu'il permet d'obtenir une zone de soudure plus nette et précise, 20 notamment mieux localisée et surtout sans lèvres ou cordon de soudure requérant un éventuel usinage, notamment dans le cas où l'on soude entre elles deux surfaces de contact frontales aux extrémités des deux tubes à assembler bout à bout sans chevauchement. Ainsi, dans le cas de la technologie par soudage laser, il devient 25 plus aisé de fournir un manchon de jonction tubulaire à souder qui soit de forme quelconque, notamment avec une coupe franche perpendiculaire à l'axe du liner auquel il doit être assemblé le cas échéant et/ou pour des liners de faible épaisseur, notamment inférieur à 10 mm, comme il sera explicité ci-après. 30 Le soudage par laser selon la présente invention confère donc une qualité de soudure accrue sans risque de fuite avec un risque de 3041280 7 défaillance de soudure réduit, et du fait de la localisation très précise des réduites de la zone de soudure, une durée de refroidissement également réduite par rapport à l'électro-fusion avec une bobine et fil de chauffe, la chaleur au point de fusion étant localisé à la taille du 5 faisceau. Enfin, le soudage par laser selon la présente invention offre la possibilité de souder à l'intérieur d'un tube à des distances importantes, notamment à plus de 1000m, grâce à un ombilical relativement léger, contenant les conduites d'alimentation et faisceaux de fibres optiques 10 pour la transmission du faisceau de rayons laser. Un autre avantage de la présente invention par rapport au soudage par électro-fusion est de supprimer la contrainte de mise en oeuvre de fils chauffants et positionnement des connecteurs électriques des fils chauffants au niveau d'un des tubes, notamment un dit manchon 15 tubulaire de jonction. Un autre avantage de la présente invention est que l'énergie nécessaire au laser est relativement plus faible, par exemple de l'ordre de 50 à 100 W, la fusion par laser en pratique pouvant se faire faisant valablement sur 1 à 2 mm d'épaisseur tant sur la partie transparente 20 que la partie absorbante. La soudure est d'autant moins profonde du côté de la partie absorbante que celle-ci est plus absorbante et donc plus chargée en agent opacifiant notamment en noir de carbone. Ainsi, le soudage laser peut être réalisé sur des épaisseurs de tubes à assembler inférieures à 5 mm voire jusqu'à 3 mm ce qui n'est 25 pas possible par soudage par électro-fusion comme explicité ci-après. Tous ces avantages du soudage laser selon la présente invention permettent d'assurer une fiabilité maximale ainsi que des temps d'opération optimisés lors de la réalisation de la soudure ainsi que lors de son utilisation pour l'assemblage de tubes selon la présente 30 invention. 3041280 8 Plus particulièrement, on réalise une zone de soudure continue de forme de spirale ou hélicoïdale ou une pluralité de zones de soudure circulaires concentriques ou disposées côte à côte parallèlement le long de la direction axiale desdites surface de contact. 5 La largeur d'une zone de soudure ainsi réalisée par soudage laser correspond à la largeur du faisceau de rayon laser, soit en pratique de 1 à 5 mm, de préférence de 2 à 4 mm. Dans un mode de réalisation, on espace les cercles d'un pas de translation de 1 à 10 mm, de préférence de 3 à 5 mm, ou on forme une 10 zone de soudure hélicoïdale ou de forme de spirale dont le pas de l'hélice est de même valeur de 1 à 10 mm, de préférence de 3 à 5 mm. On obtient ainsi une zone de soudure ne recouvrant pas toute la surface des dites surfaces de contact parcourue dans la direction de translation. Dans un autre mode de réalisation, on réalise une pluralité de 15 zones circulaires ou hélicoïdales ou spiralées dont les cercles ou les hélices ou spirales de la zone de soudure sont juxtaposés de manière accolée, en déplaçant en translation la tête de laser d'une valeur identique à la largeur de la zone circulaire ou hélicoïdale ou spiralée, pour obtenir une zone de soudure à surface de révolution, notamment 20 tronconique ou cylindrique, recouvrant continûment toute la surface cylindrique ou tronconique des dites surfaces de contact le long de la direction de translation et sur toute sa périphérie. En pratique également, la zone de soudure hélicoïdale ou en spirale ou la pluralité desdites zones de soudure circulaires s'étendent 25 sur une longueur dans la direction longitudinale axiale des surfaces de contact de 30 à 100 mm. Plus particulièrement encore, la tête de laser est disposée de manière à émettre un dit rayon laser dans une direction longitudinale desdits tubes en vis-à-vis d'un miroir, de préférence la direction axiale 30 XX', de sorte que ledit rayon laser émis par la tête de laser se réfléchit sur la surface du miroir, la surface du miroir étant inclinée d'un angle 13 3041280 9 par rapport à l'axe longitudinal XX' desdits tubes, de préférence d'un angle 13 de 30 à 60°, de préférence 45°, et ledit miroir incliné est monté apte à pivoter (R) à 360° ainsi que ledit rayon laser réfléchi 3a-2 par le miroir en rotation (R) par rapport à l'axe longitudinal XX' desdits tubes. 5 Plus particulièrement, ladite tête de laser est disposée à l'extrémité de fibre(s) optique(s) dans un ombilical disposé dans la direction longitudinale XX' des tubes assurant la liaison entre la tête de laser et un dispositif laser, le dispositif laser étant disposé de préférence à l'extérieur desdits tubes et ledit ombilical traversant lesdits 10 tubes. On comprend que ladite inclinaison du miroir par rapport à l'axe longitudinal correspond à une rotation du miroir par rapport à un axe perpendiculaire à la direction longitudinale XX' desdits tubes. Plus particulièrement, dans un premier mode de réalisation, ledit 15 miroir est monté apte à être en outre déplacé en translation (T) longitudinale axiale XX' et on réalise un dit déplacement en translation dudit miroir en combinaison à une dite rotation (R) dudit miroir sur 360° par rapport au dit axe longitudinal XX' desdits tubes. Plus particulièrement, on déplace ledit miroir en translation de 20 manière continue concomitamment à une dite rotation (R) du miroir sur 360° par rapport au dit axe longitudinal XX' et on obtient notamment une zone de soudure continue hélicoïdale ou en forme de spirale de même axe longitudinal XX' que lesdites surfaces de contact cylindriques ou respectivement tronconiques desdits tubes se chevauchant. 25 Plus particulièrement encore, on déplace ledit miroir en translation pas à pas, ladite translation et une dite rotation (R) du miroir sur 360° par rapport à son axe longitudinal XX' étant réalisées successivement, ledit soudage laser étant réalisé seulement pendant une dite rotation (R) du miroir. On peut ainsi obtenir notamment une 30 pluralité de zones de soudure circulaires formant des cercles coaxiaux parallèles selon le même axe longitudinal XX' que lesdites surfaces de 3041280 10 contact de révolution desdits tubes se chevauchant, lesdites zones de soudure circulaires étant espacées pas à pas ou juxtaposées en continue. En pratique, à titre illustratif, on déplace ledit miroir en 5 translation continue à une vitesse de 1 à 5mm/tour, de préférence 3mm/tour, ou en translation pas à pas à raison de 1 à 5 mm/pas, de préférence 3mm/pas. On peut découpler la vitesse de rotation et la translation pour contrôler la dépose d'énergie en 1 seule fois ou par couches déposées successivement de manière rapprochée dans le 10 temps, de préférence avant refroidissement. Plus particulièrement, dans un deuxième mode de réalisation, la surface dudit miroir est montée apte à être inclinée d'une inclinaison variable par rapport à la direction longitudinale XX' desdits tubes et on fait varier l'angle F3 de ladite inclinaison de la surface du miroir par 15 rapport à ladite direction longitudinale XX' en combinaison à une dite rotation (R) dudit miroir par rapport au dit axe longitudinal XX'. Ce mode de réalisation permet de faire varier l'angle du rayon laser réfléchit par le miroir et formant le rayon laser incident arrivant sur la surface de ladite partie absorbante recevant ledit rayon laser. Et, 20 le déplacement en inclinaison de la surface du miroir et la variation de l'angle du rayon laser qui en résulte provoquent le même effet que le déplacement en translation du miroir. Cette inclinaison peut également être réalisée pas à pas, c'est-à-dire de manière discontinue, ou de manière continue. 25 Dans une première variante, on réalise une variation de ladite inclinaison du miroir de manière continue et concomitamment une dite rotation (R) du miroir sur 360° par rapport à l'axe longitudinal XX' desdits tubes. Ainsi, on obtient notamment une dite zone de soudure en forme de spirale sur desdites surfaces de contact annulaires planes 30 frontales aux extrémités de deux tubes assemblés bout à bout ou sur desdites surfaces de contact tronconiques ou hélicoïdale de même axe 3041280 11 longitudinal XX' que lesdites surfaces de contact cylindriques de deux tubes se chevauchant. Dans une autre variante, on réalise une variation de ladite inclinaison du miroir par déplacement angulaire pas à pas, ladite 5 inclinaison du miroir et ladite rotation (R) du miroir sur 360° par rapport à son axe longitudinal XX' étant réalisées successivement, et ledit soudage laser étant réalisé seulement pendant une dite rotation (R) du miroir par rapport à son axe longitudinal XX'. On peut ainsi obtenir notamment une pluralité de zones de soudures circulaires 10 concentriques sur desdites surfaces de contact annulaires frontales planes aux extrémités de deux tubes assemblés bout à bout ou desdites zones de soudure circulaires côte à côte parallèles, selon le même axe longitudinal XX' que lesdites surfaces de contact de révolution desdits tubes se chevauchant, lesdites zones de soudure circulaires étant 15 espacées pas à pas ou juxtaposées en continue. En pratique, à titre illustratif, on déplace ledit miroir en inclinaison de manière continue à une vitesse de déplacement angulaire de 0,1 à 5° par tour, de préférence de 0,5° par tour, ou par déplacement angulaire pas à pas à raison de 0,1 à 5°/pas, de 20 préférence 0,5°/pas. Dans une première variante de réalisation, qu'on assemble par soudage laser bout à bout des longueurs de premiers tubes transparents et des longueurs de deuxièmes tubes absorbants en envoyant contre les surfaces annulaires planes frontales d'extrémité desdits premiers et 25 deuxièmes tubes en contact bout à bout, depuis une tête de laser à l'intérieur de l'un au moins desdits tubes, un rayon laser incliné par rapport à l'axe longitudinal coaxial XX' desdits tubes, lesdites surfaces annulaires planes frontales d'extrémité étant perpendiculaires à l'axe XX' des deux tubes. 30 Plus particulièrement, ledit rayon laser est incliné par rapport à la perpendiculaire aux surfaces frontales de contact à souder entre elles, d'un angle de 30 à 60°, notamment 45°. 3041280 12 Plus particulièrement encore, qu'on réalise une variation de ladite inclinaison par déplacement angulaire pas à pas dudit miroir successivement à une dite rotation (R) dudit miroir sur 360° par rapport à l'axe longitudinal XX', ledit soudage laser étant réalisé pendant une 5 dite rotation (R) du miroir sur 360° par rapport à l'axe longitudinal XX' desdits tubes pour réaliser une pluralité de zones de soudure circulaires sous forme de cercles concentriques. Dans un autre mode de réalisation, on réalise une dite inclinaison par déplacement angulaire continu du miroir concomitamment à une dite 10 rotation (R) dudit miroir sur 360° par rapport à l'axe longitudinal XX' dudit miroir pour réaliser une zone de soudure continue de forme de spirale plane. Plus particulièrement encore, on assemble de grandes longueurs de tubes absorbants avec des petites longueurs de tubes transparents et 15 une fois l'assemblage par soudage laser réalisé, et notamment en cas de besoin de protection aux UV, on recouvre les petites longueurs de tubes transparents d'un revêtement plastifiant de la couleur du tube absorbant, notamment un revêtement sous la forme d'une gaine thermorétractable. 20 La méthode selon la présente invention permet donc de fabriquer des grandes longueurs de tubes à partir de l'assemblage de tubes absorbants et petites longueurs de tubes transparents. Ce mode de réalisation est plus particulièrement avantageux pour réaliser un tube de chemisage interne destiné à être appliquer comme 25 revêtement interne d'une conduite en acier. Dans une variante de réalisation, on assemble par soudage laser des parties d'extrémités transparentes et des parties d'extrémités absorbantes de tubes coaxiaux, lesdites parties d'extrémités transparente et respectivement absorbante des deux tubes se 30 chevauchant au niveau de dites surfaces de contact de révolution par rapport à l'axe longitudinal XX' desdits tubes coaxiaux et on envoie, 3041280 13 depuis une tête de laser à l'intérieur de l'un au moins desdits tubes, un rayon laser sur lesdites surfaces de contact, ledit rayon laser étant perpendiculaire aux dites surfaces de contact ou inclinées (al), de préférence dans une fourchette de 0 à 30°, par rapport à la 5 perpendiculaire aux dites surfaces de contact. Plus particulièrement, lesdites surfaces de contact de révolution desdits premier et deuxième tubes à souder se chevauchant sont de forme cylindrique ou tronconique de même axe que l'axe longitudinal XX' desdits tubes. 10 Plus particulièrement, dans une variante, on réalise une dite translation continue ou inclinaison continue concomitamment à une dite rotation (R) du miroir sur 360° par rapport à l'axe longitudinal XX' desdits tubes, et on obtient une dite zone de soudure hélicoïdale sur desdites surfaces de contact cylindriques ou une dite zone de soudure 15 en forme de spirale à spires de diamètres croissants sur desdites surfaces de contact tronconiques. Plus particulièrement encore, dans une autre variante de réalisation, qu'on réalise une dite translation pas à pas ou une dite inclinaison par déplacement angulaire pas à pas dudit miroir par rapport 20 à l'axe longitudinal XX' desdits tubes, ladite inclinaison étant réalisée successivement à une dite rotation (R) dudit miroir sur 360° par rapport à l'axe longitudinal XX' desdits tubes en effectuant un dit soudage laser pendant une dite rotation pour réaliser une pluralité de zones circulaires côte à côte, de même diamètre sur desdites surfaces de contact 25 cylindriques ou de diamètres croissants sur desdites surfaces de contact tronconiques. Plus particulièrement, les matériaux thermoplastiques transparents et absorbants desdits tubes à assembler par soudage laser sont par exemple du PE, PP ou PVDF, de préférence du PEHD. 30 Ces matériaux sont obtenus translucides ou rendus translucides avec des agents clarifiants ou agents nucléants ou peuvent être rendus 3041280 14 opaques et absorbants aux rayons lasers visibles avec des agents opacifiants, de préférence des charges minérales, notamment du noir de carbone. On peut, le cas échéant, adapter le taux de charge, notamment du noir de carbone, en fonction de la géométrie desdites parties à 5 souder, notamment de l'épaisseur desdites parties à souder. Plus particulièrement, ledit rayon laser émis est un rayon laser dont la couleur est dans le spectre du visible, de préférence du vert ou rouge. Plus particulièrement encore, on réalise ledit soudage laser en 10 envoyant un rayon d'énergie de 1 à 5 W/mm2, de préférence de 2 à 3 W/mm2. Plus particulièrement encore, on réalise desdites rotations (R) du miroir sur 360° par rapport à l'axe longitudinal XX' desdits tubes à une vitesse entre 0 et 100Hz, de préférence de 0.1 à 10 Hz soit de 10 15 tour/secondes à 1tour/10 secondes. La qualité de la soudure dépendra essentiellement de l'énergie déposée par unité de surface. Ainsi on pourra passer 10 fois à 0,2 W/mm2 ou une fois à 2 W/ mm2 par exemple. En pratique, une bonne soudure est réalisée lorsqu'on a déposé une valeur de 1 à 3 W/mm2 20 selon la densité de la matière plastique considérée. Dans un mode préféré de réalisation, ledit premier tube transparent est un manchon tubulaire de jonction en matériau thermoplastique inséré à l'intérieure d'une dite conduite comprenant au moins deux éléments de conduite en acier, les deux éléments de 25 conduite comprenant chacun un tube de chemisage interne en matériau plastique constituant chacun un dit deuxième tube absorbant, ledit manchon tubulaire de jonction étant inséré ou destiné à être inséré au niveau de l'assemblage bout à bout des extrémités des deux éléments de conduite soudées métalliquement ou destinée d'être soudées 30 métalliquement l'une à l'autre. 3041280 15 Comme explicité ci-après, lesdites parties terminales du manchon du chemisage peuvent être en contact l'une avec l'autre, au niveau de surfaces de révolution externes desdites parties terminales du manchon en contact avec des surfaces de révolution internes desdits chemisages 5 se chevauchant ou au niveau des surfaces annulaires planes des extrémités frontales à section droite desdites parties terminales du manchon et dudit chemisage en butée. Lesdites surfaces de révolution desdites parties terminales du manchon et de chemisage présentent le même axe de révolution que ladite conduite. 10 Ladite zone de soudure et contact étanche s'étend sur tout le pourtour des surfaces de révolution externes desdites parties terminales du manchon et desdites surfaces de révolution internes desdites parties terminales du chemisage en contact l'une avec l'autre, c'est-à-dire sur 360° autour de leur axe de révolution XX'. En revanche, ladite zone de 15 contact étanche peut s'étendre sur une partie simplement des longueurs dans la direction axiale desdites surfaces de révolution des parties terminales de manchon et chemisage en contact l'une avec l'autre. On comprend que lesdites surfaces de révolution desdites parties terminales du manchon et du chemisage présentent le même axe de 20 révolution que ladite conduite et que ledit manchon en position à l'intérieur de ladite conduite. De façon connue, chaque dit élément de conduite comprend un chemisage interne en matériau plastique, de préférence thermoplastique, se terminant à une certaine distance L de l'extrémité 25 dudit élément de conduite, de préférence une partie au moins de la surface externe de chaque partie terminale aux extrémités du chemisage interne pouvant être verrouillée par collage contre la surface interne correspondante de la paroi en acier de la conduite, à l'aide d'une colle de préférence du type époxy ou polyuréthane. 30 De façon connue encore, le manchon s'étend dans une direction longitudinale axiale XX' et de la conduite sur une longueur recouvrant 3041280 16 au moins les longueurs de conduite non recouvertes de dits chemisages, c'est-à-dire au moins 2 fois ladite distance L. On comprend que : - la surface externe de la partie courante du manchon adjacente à 5 ladite partie terminale de manchon est située en vis-à-vis des parties des parois internes des extrémités desdits éléments de conduite assemblées non recouvertes de dit chemisage, et - les parties terminales aux extrémités du manchon présentent des surfaces de formes identiques ou complémentaires aux surfaces des 10 parties terminales aux extrémités desdits chemisages avec lesquelles elles sont en contact. Selon une première variante de réalisation, la paroi du manchon au niveau d'au moins une dite partie terminale du manchon est sensiblement de même épaisseur que celle de la partie courante 15 adjacente du manchon en vis-à-vis de la conduite non chemisée, et sensiblement de même épaisseur que celle d'une dite partie terminale dudit chemisage et que celle de la partie courante adjacente dudit chemisage, ladite zone de soudure par fusion par laser étant située au niveau des extrémités frontales droites du manchon et dit chemisage en 20 butée l'une contre l'autre. On comprend que dites extrémités frontales droites forment des surfaces planes annulaires s'étendant dans une direction perpendiculaire à la direction longitudinale XX' du manchon et de la conduite et sont constituées par la tranche en section transversale droite desdites 25 extrémités. Dans une variante de réalisation, plus particulièrement avantageuse notamment pour des épaisseurs de chemisage interne et manchon, notamment de 5 à 25 mm d'épaisseur, plus particulièrement inférieures à 10 mm : 30 - ledit chemisage interne présente à au moins une extrémité une partie terminale d'épaisseur réduite par rapport à l'épaisseur de la 3041280 17 partie courante dudit chemisage, définissant une forme concave avec une surface interne formant une dite surface de contact de révolution, de préférence tronconique ou cylindrique, de diamètre interne plus grand que celui de la surface interne de la partie courante dudit 5 chemisage, et - ledit manchon présente à au moins une extrémité une partie terminale d'épaisseur réduite par rapport à l'épaisseur de la partie courante adjacente dudit manchon, ladite partie terminale du manchon définissant une forme convexe apte à chevaucher et buter contre la 10 partie terminale concave d'épaisseur réduite dudit chemisage avec laquelle elle est en contact, ladite partie terminale du manchon définissant une surface externe correspondant à une dite surface de contact de révolution, de préférence tronconique ou cylindrique, de diamètre externe inférieur à celui de la partie courante adjacente du 15 manchon et une surface interne cylindrique sensiblement de même diamètre interne que celui des partie courante du chemisage et partie courante du manchon, et on réalise le soudage par laser de ladite surface interne de révolution constituant une dite surface de contact dudit chemisage et de ladite surface externe de révolution constituant 20 une dite surface de contact dudit manchon. On comprend que de par leurs formes complémentaires, lesdites partie terminale du manchon et partie terminale d'épaisseur réduite du chemisage permettent l'insertion du manchon contre la surface interne de la partie terminale d'épaisseur réduite du chemisage par simple 25 encastrement en force dudit manchon dans la direction longitudinale axiale XX' à l'intérieur dudit élément de conduit et la surface externe de dite partie terminale d'épaisseur réduite de manchon en contact avec la surface interne de partie terminale d'épaisseur réduite de chemise présentent une forme identique et sont disposées l'une par rapport à 30 l'autre pour épouser leur contour identique. De préférence, lesdites surface interne de la partie terminale d'épaisseur réduite du chemisage et surface externe de la partie terminale d'épaisseur réduite du manchon, en contact l'une contre 3041280 18 l'autre sont de même forme tronconique de même axe XX' que les dit manchon et dite conduite. On comprend que de par leurs formes concave et respectivement convexe complémentaires, lesdites surface interne et surface externe 5 tronconiques présentent un angle au sommet sensiblement de même valeur. Dans ce mode de réalisation à surface de contact tronconique, lesdites parties terminales d'épaisseur réduite du manchon et du chemisage en contact présentent une épaisseur augmentant depuis les extrémités du manchon et respectivement du chemisage, vers la partie 10 courante adjacente du manchon et respectivement du chemisage, et la spirale de ladite zone de soudure progresse avec des spires augmentant de diamètre depuis sa dite première extrémité située du côté de la partie terminale du manchon de plus petite épaisseur vers sa dite deuxième extrémité située du côté de la partie terminale du manchon de 15 plus grande épaisseur. Dans une variante, lesdites surface interne de la partie terminale d'épaisseur réduite du chemisage et surface externe de la partie terminale d'épaisseur réduite du manchon, en contact l'une contre l'autre sont de même forme cylindrique de même axe XX' que les dit 20 manchon et dite conduite, de préférence l'extrémité de la partie terminale d'épaisseur réduite du manchon venant buter contre un épaulement délimitant les surfaces internes desdites partie courante et partie terminale d'épaisseur réduite du chemisage. Dans ce mode de réalisation à surface de contact cylindrique, 25 lesdites parties terminales d'épaisseur réduite du manchon et du chemisage en contact présentent une épaisseur de préférence identique sensiblement constante, et la spirale de ladite zone de soudure progresse avec des spires de diamètre constant depuis sa dite première extrémité située du côté de la partie terminale du manchon de plus 30 petite épaisseur vers sa dite deuxième extrémité située du côté de la partie terminale du manchon de plus grande épaisseur. 3041280 19 Lorsque la surface interne de la partie terminale d'épaisseur réduite du manchon est conique ou cylindrique, la spirale formée par ladite zone de soudure est tridimensionnelle c'est-à-dire de forme de spirale ou hélicoïdale car ses spires sont espacées dans la direction 5 longitudinale du manchon. Dans les différents modes de réalisation ci-dessus dits à surface de contact des parties terminales du manchon et chemise frontale, conique ou cylindrique, la surface de contact présente une topologie de type cône dont le demi angle au sommet a' est compris entre 0 et 90° 10 pour les surface conique, et de type cône fictif avec un demi angle au sommet a' = 90° pour les extrémités frontales à section droite, et a = 0° pour les surfaces cylindriques, de sorte que dans tous les cas ladite première extrémité de spirale est située du côté de la pointe du cône ou du cône fictif. 15 Dans un autre mode de réalisation, notamment dans le cas de chemisage interne ou liner et ledit manchon sont de plus faible épaisseur, notamment inférieur à 5mm, on met en oeuvre : - un dit chemisage interne présentant à au moins une extrémité une partie terminale de même épaisseur réduite que l'épaisseur de la 20 partie courante dudit chemisage, définissant une surface interne cylindrique correspondant à une dite surface de contact, de même diamètre interne que celui de la surface interne de la partie courante dudit chemisage, et - ledit manchon présente à au moins une extrémité une partie 25 terminale de même épaisseur que l'épaisseur de la partie courante adjacente dudit manchon, ladite partie terminale du manchon définissant : - une surface externe cylindrique correspondant à une dite surface de contact de révolution, de diamètre externe sensiblement 30 identique à celui de la surface interne dudit chemisage et 3041280 20 - une surface interne cylindrique de diamètre interne inférieur à celui de la surface interne dudit chemisage, - ladite partie terminale du manchon étant ainsi apte à chevaucher de manière superposée la partie terminale dudit chemisage 5 avec laquelle elle est en contact, et - on réalise le soudage par laser de ladite surface interne de cylindrique constituant une dite surface de contact dudit chemisage et de ladite surface externe cylindrique constituant une dite surface de contact dudit manchon. 10 Un tel mode de réalisation est doublement avantageux : a) Tout d'abord, on a observé qu'un liner d'épaisseur réduite diminue les pertes de charges à l'intérieur de la conduite contrairement à des liners de plus grande épaisseur. Ceci résulte de ce que, pour des liners de plus faible épaisseur, l'effet de réduction des pertes de charge 15 résultant des propriétés de surface du liner prédomine sur l'effet d'augmentation des pertes de charge résultant de la diminution du diamètre interne de la conduite avec des chemisages internes de faible épaisseur. Et, le différentiel de diamètre entre la surface interne dudit chemisage et celle dudit manchon est suffisamment faible pour en pas 20 perturber l'écoulement du fluide dans la conduite. b) En second lieu, dans ce mode de réalisation, la mise en place du liner est plus aisée car : - lesdites surfaces de contact cylindriques desdits chemisage interne et dit manchon à souder se chevauchant pourront être 25 superposées sans requérir d'usinage du chemisage interne ou liner pour former une dite surface de contact d'épaisseur réduite par rapport à l'épaisseur de la partie courante dudit chemisage, et - la traction requise sur le liner pour son étirement lors de sa pose est considérablement réduite. 3041280 21 L'épaisseur requise du chemisage interne est principalement une conséquence de la longueur de la conduite dans laquelle on l'applique par étirement plastique compte tenu du risque de le déchirer ou de l'étirer irréversiblement. 5 Un tel mode de réalisation avec des chemisages internes de faible épaisseur inférieure à 5 mm est possible pour des longueurs de conduites sur des éléments unitaires de conduite ou des rames de moins de 100 m, voire moins de 50 m pour des épaisseurs jusqu' à 3 mm. Un tel mode de réalisation sur des épaisseurs de chemisage 10 interne et manchon inférieure à 5 mm n'est pas réalisable en cas de soudage par électro-fusion du fait que pour l'électro-fusion le manchon doit être traversé par le fil chauffant pour rejoindre sa surface externe lequel fil chauffant provoquerait alors la fusion du manchon sur toute son épaisseur. 15 Le mode de réalisation avec une zone de soudure par laser est avantageux en ce qu'il permet d'assurer une étanchéité plus complète et plus fiable de la surface de contact entre lesdites parties terminales du manchon et du chemisage afin d'éviter tout risque de contact de soudure métallique avec l'eau des conduites lorsque ladite conduite 20 véhicule de l'eau et ainsi éviter tout risque d'envahissement de la zone située entre la surface externe du manchon et la surface interne desdits éléments de conduite, ce qui ne manquerait pas de créer un rétrécissement du diamètre interne du manchon, c'est-à-dire de la section de passage du fluide, et donc des perturbations dans 25 l'écoulement du fluide à l'intérieur du manchon, sans compter le risque de contact de ladite soudure avec l'eau, lorsque ladite conduite véhicule de l'eau. Plus particulièrement, la conduite à réaliser est une conduite de liaison soit reposant sur le fond de la mer, soit une liaison fond/surface 30 apte à être posée en milieu sous-marin, et lesdits éléments de conduite ont une longueur de 20 à 50 m, de diamètre interne de 10 à 60cm et ledit manchon présente une longueur de 45 à 150cm. Il s'agit plus 3041280 22 particulièrement de conduite d'injection d'eau sous pression dans des puits de champs pétroliers, laquelle pression est toujours supérieure à 5MPa et plus particulièrement de 25 à 70 MPa (250 à 700 bars). Ce type de conduite comme rappelé ci-dessus est particulièrement sollicitée au 5 niveau desdites soudures métalliques de sorte que celles-ci doivent être protégées au maximum de toute corrosion par contact avec l'eau de mer, surtout dans le cas de liaisons fond-surface, car dans ce cas la conduite est perpétuellement en mouvements en raison des effets de la houle du vent et du courant s'exerçant sur le support flottant en surface 10 et de ce fait soumise à des contraintes de fatigue extrêmes. De plus, les propriétés du fluide véhiculé, peuvent amener à devoir inclure des surépaisseurs d'acier sacrificiel important, ayant un impact fort sur l'installation de ces conduites. La mise en place d'un chemisage en plastique permet de supprimer ce besoin. 15 La présente invention fournit également un dispositif utile pour la mise en oeuvre d'une méthode selon l'invention, caractérisé en ce qu'il comprend un système mécanique supportant un miroir et une dite tête de laser relié à un ombilical, apte à s'adapter et être déplacé à l'intérieur d'un desdits tubes à assembler et comprenant : 20 - des moyens d'extension radiale forcée apte à s'appuyer contre la surface interne d'un desdits tubes à assembler et créer une pression de contact au niveau de la zone desdites surfaces de contact à souder, et - des moyens apte à déplacer en rotation (R) ledit miroir autour de l'axe longitudinal axial XX' desdits tubes à souder, et 25 - des moyens pour déplacer en translation relative (T) ledit miroir par rapport au dit système mécanique, et/ou - des moyens pour déplacer en inclinaison (6) la surface dudit miroir par rapport à l'axe XX' desdits tubes coaxiaux à assembler dans lequel ledit système mécanique est inséré. 30 Ledit système mécanique supportant ledit miroir et lesdits moyens de l'extension radiale, moyens de rotation et/ou moyens d'inclinaison du 3041280 23 miroir, peut être un chariot motorisé ou apte à être déplacé dans ladite conduite ou un mandrin apte à être déplacé dans ladite conduite. Plus particulièrement, le dispositif comprend un mandrin supportant une tête de laser ou un dispositif laser et un miroir incliné 6, 5 ledit mandrin étant apte à être disposé à l'intérieur de l'un desdits tubes avec un même axe longitudinal XX' que lesdits tubes, ladite tête de laser et ledit miroir incliné étant disposés axialement à l'intérieur desdits tubes, et ledit mandrin supportant au moins une paroi périphérique transparente 21a expansible radialement par gonflage, 10 formant ainsi une chambre gonflable 21 apte à appliquer une pression, de préférence une pression de 2 à 3 bars, contre lesdites surfaces de contact des deux tubes à souder, ledit miroir étant placé à l'intérieur de ladite chambre gonflable, ledit mandrin supportant également un ombilical, comprenant au moins un conduit d'alimentation en air 15 comprimé pour le gonflage de ladite chambre gonflable et un conduit d'alimentation électrique d'un moteur apte à déplacer ledit miroir en rotation R ainsi qu'en dite translation relative T ou en dite inclinaison B. On comprend que le dispositif est ainsi et apte à réaliser un dit soudage laser en positionnant ladite chambre gonflable en vis-à-vis 20 desdites surfaces de contact des deux tubes à souder et en gonflant ladite chambre gonflable de manière à ce que lesdites surfaces de contact à souder puissent être mises sous pression l'une contre l'autre et en faisant pivoter (R) ledit miroir autour de l'axe longitudinal XX' desdits tubes et dudit mandrin sur 360°, et en déplaçant le point 25 d'incidence du rayon laser sur les surfaces de contact à souder dans la direction longitudinale XX' par translation relative (T) dudit miroir par rapport au dit mandrin ou par inclinaison variable (6) dudit miroir par rapport au dit axe longitudinal XX', ladite translation ou dite inclinaison étant apte à être combinée à ladite rotation (R) par rapport à l'axe XX' 30 notamment pour réaliser au moins une zone de soudure circulaire ou une zone de soudure hélicoïdale ou en forme de spirale. 3041280 24 Plus particulièrement encore, ledit mandrin supporte un moteur apte à entrainer la rotation (R) dudit miroir sur 360° autour de l'axe longitudinal XX' du mandrin, à l'aide d'un système de roulement à billes et d'engrenage. 5 Plus particulièrement, ledit miroir est apte à être déplacé en translation ou inclinaison relative par rapport à l'axe longitudinal dudit mandrin par un mécanisme de vis sans fin asservi à ladite rotation (R) dudit miroir autour de l'axe longitudinal XX' dudit mandrin, ou par un ergot de déclenchement de dite translation ou déplacement angulaire 10 pas à pas. Plus particulièrement encore, dans un premier mode de réalisation, ledit miroir est apte à être déplacé en translation relative par rapport à l'axe longitudinal dudit mandrin par un mécanisme de vis sans fin asservi à ladite rotation (R) dudit miroir autour de l'axe 15 longitudinal XX' dudit mandrin notamment pour réaliser une zone de soudure en forme de spirale ou hélicoïdale, ou par un ergot de déclenchement de translation pas à pas, notamment pour réaliser une pluralité de soudures circulaires côte à côte parallèles respectivement à chaque pas. 20 Plus particulièrement encore, dans un deuxième mode de réalisation, ledit miroir est apte à être déplacé en inclinaison (6) par rapport à l'axe longitudinal XX' dudit mandrin par un mécanisme de vis sans fin asservi à ladite rotation (R) dudit miroir autour de l'axe longitudinal XX' dudit mandrin notamment pour réaliser une zone de 25 soudure en forme de spirale ou hélicoïdale, ou par un ergot de déclenchement de déplacement angulaire pas à pas notamment pour réaliser une pluralité de soudures circulaires côte à côte parallèles respectivement à chaque pas. Plus particulièrement encore, ledit mandrin supporte en outre une 30 deuxième chambre gonflable comprenant une paroi périphérique extensible radialement par gonflage, espacée de ladite première chambre gonflable dans la direction longitudinale XX' dudit mandrin et 3041280 25 ledit mandrin supporte en outre un dispositif de contrôle de soudure, ledit mandrin étant relié à un ombilical, comprenant des fibres optiques, des conduites d'alimentation en électricité et de préférence aussi en eau desdits moyens de contrôle de soudure. 5 De préférence, ledit dispositif de contrôle de soudure est disposé dans la direction longitudinale du mandrin en amont ou en aval des deux dites première et deuxième chambres, de préférence de l'autre côté de ladite première chambre que ladite deuxième chambre. En d'autres termes, ladite première chambre est disposée entre ledit 10 dispositif de contrôle de soudure et ladite deuxième chambre. Le procédé de mise en place et le procédé de mise en oeuvre du manchon avec le dispositif selon la présente invention sont facilités du fait que ladite deuxième chambre permet de : - faciliter le guidage et permettre le déplacement longitudinal plus 15 aisé du dispositif selon l'invention à l'intérieur d'une conduite et/ou d'un manchon, du fait que les deux dites première et deuxième chambres sont partiellement gonflées jusqu'à un diamètre légèrement inférieur à celui de la conduite ou respectivement du manchon, les deux chambres étant espacées dans la direction longitudinale de manière à venir buter 20 sur la paroi de la conduite et du manchon et ainsi maintenir le mandrin dans la direction axiale de la conduite ou du manchon en dépit du contre poids que représente ledit dispositif de contrôle de soudure, et - fixer le dispositif selon l'invention à l'intérieur dudit manchon, et ainsi stabiliser le mandrin par rapport au dit manchon pour ajuster sa 25 position avant la réalisation dudit soudage laser, par gonflage maximale de ladite deuxième chambre gonflable celle-ci étant ainsi plaquées et solidarisées à la paroi interne du manchon, en dépit du contre poids que représente lesdits moyens de contrôle de soudure, l'ajustement de position consistant à pré positionner ladite première chambre en vis à 30 vis de ladite partie terminale de manchon à souder après gonflage de la première chambre, et 3041280 26 - stabiliser le dispositif selon l'invention par rapport au dit manchon par gonflage maximal des deux dites première et deuxième chambres ainsi plaquées et solidarisées à la paroi interne du manchon, pendant la réalisation dudit soudage laser et ensuite pendant la mise en 5 oeuvre mobile desdits moyens de contrôle de soudure. De préférence, les deux dites première et deuxième chambres gonflable s'étendent sur une longueur L1 et respectivement L2 et sont espacées d'une distance d dans la direction longitudinale du mandrin telles lorsqu'une dite première chambre gonflable est en expansion 10 radiale de plaquage contre la partie terminale du manchon, notamment lorsque celle-ci est disposée contre la partie terminale du chemisage interne de la conduite pour réaliser le soudage laser, la deuxième chambre gonflable se trouve en vis à vis et peut venir se plaquer contre une partie de la paroi interne tubulaire dudit manchon. 15 On comprend que la position du dispositif de contrôle de soudure est alors à l'extérieur du manchon. Et, lorsque lesdits moyens de contrôle sont disposés en vis à vis d'une partie terminale, au moins la première chambre gonflable, de préférence les deux première et deuxième chambres gonflables en expansion radiale peuvent venir se 20 plaquer contre la paroi interne du manchon. De préférence, ledit dispositif de contrôle de soudure comprend : - au moins une sonde à ultrason, et - au moins une buse d'injection d'eau alimentée en eau par un conduit passant dans ledit ombilical, et 25 - et de préférence des moyens d'inspection visuelle, de préférence une caméra. La camera permet de positionner le dispositif en vue de la soudure et à bien placer le module de contrôle de la soudure à ultrasons au droit de la soudure à contrôler puis inspecter la soudure. 3041280 27 Plus particulièrement, ladite sonde à ultrasons et/ou ladite buse d'injection d'eau est (ou sont) apte(s) à être déplacé(s) en rotation en vis-à-vis des parties d'extrémité dudit manchon après soudage laser, selon un axe de rotation disposé dans l'axe longitudinal dudit mandrin 5 ledit axe longitudinal. On comprend qu'ils sont monté(s) sur ledit mandrin de manière motorisée pour ce faire. On connaît des dispositifs de contrôle de soudure par sonde à ultrasons. Ces dispositifs sont constitués d'un émetteur piézoélectrique en matériau céramique qui émet une onde acoustique ultrasonore 10 pendant un court instant. De préférence, ledit mandrin supporte en outre des moyens d'obturation réversible du passage entre le mandrin et la paroi interne du manchon ou de la conduite, lesdits moyens d'obturation étant disposés dans ladite direction longitudinale du mandrin de sorte que 15 lesdits moyens de contrôle de soudure soient disposés entre lesdits moyens d'obturation et au moins une dite premier ou deuxième chambre. On comprend que lesdits moyens d'obturation réversible peuvent ainsi soit fermer le passage entre le mandrin et la paroi interne du 20 manchon lorsque la partie du mandrin supportant lesdits moyens d'obturation est positionnée à l'intérieur dit manchon ; soit ainsi fermer le passage entre le mandrin et de la conduite lorsque la partie du mandrin supportant lesdits moyens d'obturation est positionnée à l'intérieur de la conduite. Ces moyens d'obturation sont dits réversibles 25 en ce qu'ils peuvent être actionné pour fermer le passage comme décrit ci-dessus et actionné inversement pour rouvrir ledit passage et permettre le déplacement longitudinal du dispositif selon l'invention. Plus particulièrement, lesdits moyens d'obturation réversible sont constitués par une troisième chambre gonflable comprenant une paroi 30 périphérique expansible radialement par gonflage. 3041280 28 La présente invention fournit aussi un procédé de mise en place d'un manchon tubulaire de jonction au niveau d'une extrémité d'un élément unitaire de conduite à chemisage interne en matériau thermoplastique pour fixer un dit manchon en partie terminale d'un dit 5 chemisage, ledit manchon présentant à chaque extrémité une partie terminale de paroi tubulaire, de préférence d'épaisseur réduite par rapport à l'épaisseur de la partie courante adjacente de la paroi tubulaire dudit manchon, et on crée par chauffage par rayon laser une zone de soudure et contact étanche par fusion entre elles des matières 10 constitutives de ladite partie terminale du manchon et respectivement de la partie terminale de dit chemisage en contact l'une avec l'autre, et parcourues par ledit rayon laser, à l'aide d'un dispositif de mise en place de manchon selon l'invention. Plus particulièrement, on réalise les étapes suivantes, de 15 préférence sur le pont d'un navire de pose ou à terre : i.1) on positionne ledit dispositif de mise en place de manchon à l'intérieur dudit manchon de sorte qu'au moins une dite première chambre gonflable soit en position en vis-à-vis d'une première partie terminale du manchon, l'autre desdites première et deuxième chambres 20 gonflables étant en vis à vis de la paroi interne de la partie courante du manchon et on gonfle au moins ladite deuxième chambre gonflable de manière à solidariser le dispositif de mise en place de manchon avec ledit manchon en plaquant la paroi expansible de ladite deuxième chambre contre la paroi interne dudit manchon tubulaire, et 25 i.2) on déplace l'ensemble ainsi formé du manchon et dudit dispositif de mise en place de manchon dans la direction longitudinale XX' axialement que l'on insère à l'intérieur d'une extrémité ouverte dépourvue de manchon d'un élément de conduite, jusqu'à ce que ladite première partie terminale du manchon soit en contact avec ladite partie 30 terminale du chemisage de ladite extrémité femelle dudit élément de conduite, et 3041280 29 i.3) on gonfle ladite première chambre gonflable pour la plaquer contre la paroi interne de ladite première partie terminale de manchon, et i.4) on envoie ledit rayon laser que l'on déplace en rotation et 5 translation ou inclinaison, en exerçant simultanément une pression de ladite partie terminale de manchon contre ladite partie terminale de chemisage en contact l'une avec l'autre par gonflage de ladite première chambre gonflable pour réaliser une dite zone de soudure par laser des matières constitutives d'une partie de ladite partie terminale du 10 manchon et respectivement une partie terminale de dit chemisage en contact l'une avec l'autre, et parcourues par ledit rayon laser, et i.5) on dégonfle lesdites première et deuxième chambres gonflables, et on déplace en translation ledit dispositif de mise en place de manchon de sorte que ledit dispositif de contrôle de soudure sont 15 disposé en vis à vis de ladite partie terminale de manchon correspondant à ladite zone de soudure par laser, et i.6) on gonfle à nouveau les deux première et deuxième chambres gonflables qui viennent se plaquer et solidariser contre la paroi interne du manchon, et on actionne ledit dispositif de contrôle de soudure pour 20 contrôler ladite soudure, de préférence en réalisant de l'injection d'eau sur ladite partie terminale du manchon, i.7) on dégonfle lesdites première et deuxième chambres et on déplace en translation ledit dispositif de mise en place de manchon pour l'évacuer. 25 On comprend que ledit élément de conduite obtenu se retrouve avec une partie de manchon du côté de la deuxième partie terminale libre à l'extérieur de l'élément de conduite correspondant à ladite extrémité mâle de l'étape a) du procédé de réalisation de conduite ci-après. 30 A l'étape i.6), l'eau permet d'assurer une meilleure transmission des ondes ultrason au plastique à inspecter. 3041280 30 La présente invention fournit également un procédé de réalisation d'une conduite à l'aide d'un dispositif de mise en place de manchon selon l'invention, dans lequel on réalise l'assemblage d'éléments unitaires de conduite comprenant un dit chemisage, et un dit manchon 5 tubulaire de jonction inséré et fixé à seulement une extrémité de chaque dit élément de conduite et dépassant de celle-ci, le dépassement dudit manchon définissant une extrémité mâle de chaque dit élément de conduite apte à être assemblée avec une extrémité dépourvue de dit manchon définissant une extrémité femelle d'un autre dit élément de 10 conduite. On crée par chauffage par laser une zone de soudure et contact étanche par fusion entre elles des matières constitutives d'une dite partie terminale du manchon et respectivement partie terminale de dit chemisage en contact l'une avec l'autre, et parcourues par ledit rayon laser, en réalisant les étapes suivantes dans lesquelles : 15 a) on introduit un dispositif de mise en place de manchon à l'intérieur d'un dit élément unitaire de conduite de sorte que ladite première chambre gonflable soit disposée au niveau d'une partie terminale dudit manchon, et on fixe ledit dispositif de mise en place de manchon à l'intérieur dudit manchon par gonflage d'une dite deuxième 20 chambre gonflable contre la paroi interne dudit manchon, et b) avant ou après l'étape a), on introduit et insère en force la partie de manchon formant ladite extrémité mâle d'un élément de conduite dans l'extrémité femelle de l'autre élément de conduite, dans la direction longitudinale XX' axialement, jusqu'à ce que ladite partie 25 terminale du manchon de la ladite extrémité mâle dudit élément de conduite terminal soit en contact avec ladite partie terminale du chemisage de ladite extrémité femelle dudit élément de conduite à assembler, et c) on réalise le soudage périphérique externe des extrémités des 30 deux éléments de conduite bout à bout par soudage métallique, et d) on réalise le gonflage d'une dite première chambre gonflable au niveau de ladite partie terminale du manchon qui lui est en vis à vis, 3041280 31 et on envoie un dit rayon laser, en exerçant simultanément une pression de ladite partie terminale de manchon contre ladite partie terminale de chemisage en contact l'une avec l'autre pour réaliser une dite zone de soudure par fusion au niveau d'une partie des surfaces de contact de 5 chaque dite partie terminale du manchon et chaque dite partie terminale de chemisage en contact l'une avec l'autre et parcourues par le rayon laser, pour réaliser une dite zone de soudure et contact étanche par fusion, et e) on dégonfle lesdites première et deuxième chambres gonflables 10 et on déplace en translation ledit dispositif de mise en place de manchon. Plus particulièrement, on réalise les étapes suivantes dans lesquelles : a.1) on descend dans une tour de pose de conduite d'un navire de 15 pose un premier élément de conduite équipé d'un dit manchon à une de ses extrémités, jusqu'à proximité de l'extrémité de l'élément de conduite terminal supérieur de la conduite en cours d'assemblage partiellement immergée en bas de la tour, et a.2) on descend un dit dispositif de mise en place de manchon 20 avec lesdites première et deuxième chambres au moins partiellement dégonflées, que l'on solidarise à un dit manchon fixé à un desdits premier ou deuxième élément de conduite, par gonflage d'une dite deuxième chambre que l'on plaque contre la paroi interne du manchon dans sa partie courante, ladite première chambre étant disposée en vis- 25 à-vis d'une partie terminale libre dudit manchon, a.3) on gonfle la première chambre qui se plaque contre la partie terminale dudit manchon, et b) après ou avant l'étape a.3), on réalise l'assemblage des deux éléments de conduite en introduisant et insérant en force la partie d'un 30 manchon formant une dite extrémité mâle d'un élément de conduite 3041280 32 dans l'extrémité femelle dépourvue de manchon de l'autre élément de conduite, c) on réalise ledit soudage métallique des extrémités des deux éléments de conduite bout à bout, et 5 d.1) on envoie un dit rayon laser, en exerçant simultanément une pression de ladite partie terminale de manchon contre ladite partie terminale de chemisage en contact l'une avec l'autre par gonflage de ladite première chambre pour réaliser une dite zone de soudure par laser, et 10 d.2) on dégonfle lesdites première et deuxième chambres, et on déplace en translation ledit mandrin de sorte que lesdits moyens de contrôle de soudure soient disposés en vis à vis de ladite partie terminale de manchon soudée par laser, et d.3) on gonfle les deux première et deuxième chambre qui 15 viennent se plaquer et solidariser contre la paroi interne du manchon, et d.4) on actionne lesdits moyens de contrôle de soudure pour contrôler ladite soudure, de préférence en réalisant simultanément de l'injection d'eau sur ladite partie terminale du manchon. Plus particulièrement encore, à l'étape d.4), on réalise les 20 opérations suivantes dans lesquelles : d.4.1) on actionne en fermeture lesdits moyens d'obturation de sorte qu'on forme un compartiment étanche délimité par ladite première chambre gonflable et lesdits moyens d'obturation fermant le passage à l'intérieur de la conduite, compartiment étanche au sein duquel sont 25 disposés lesdits moyens de contrôle de soudure pour contrôler ladite soudure, et d.4.2) on remplit d'eau ledit compartiment étanche et actionne lesdits moyens de contrôle de soudure pour contrôler ladite soudure, et 3041280 33 d.4.3) ensuite, on actionne en ouverture lesdits moyens d'obturation réversibles. Plus particulièrement encore, avant l'étape a), on réalise les étapes i.1) à i.7) du procédé de mise en place d'un manchon tubulaire 5 de jonction au niveau d'une extrémité d'un élément unitaire de conduite selon l'invention, de préférence sur le pont du navire ou à terre, pour fixer un dit manchon en partie terminale d'un dit élément de conduite avant son assemblage avec un autre dit élément de conduite. On entend ici par « interne » et « externe », interne et 10 respectivement externe à la conduite, au manchon ou au chemisage selon les cas. On comprend qu'on entend ici par « partie courante du manchon » la partie centrale du manchon située entre les deux parties terminales aux deux extrémités longitudinales du manchon. 15 D'autres caractéristiques et avantages de la présente invention apparaîtront à la lumière de la description détaillée qui va suivre, en référence aux figures suivantes. - La figure 1 est une coupe en vue de côté de l'assemblage d'une conduite selon l'invention, à l'aide d'un manchon tubulaire de jonction 20 entre deux éléments de conduite ou longueurs unitaires de conduites chemisées selon l'invention avec des parties terminales tronconiques de manchon et chemisage. - La figure lA est une coupe en vue de côté de l'extrémité tronconique 2a du chemisage interne 2 d'un élément de conduite de la 25 figure 1, schématisant les traces de zones de soudure 3 sur ladite surface de contact tronconique 2-1. - La figure 2 est une coupe en vue de côté du manchon tubulaire de jonction présentant deux extrémités du type cylindrique. 3041280 34 - La figure 2A est une coupe en vue de côté d'une conduite en acier 10 équipée d'un chemisage interne 2 usiné selon un cylindre femelle d'axe XX' de rayon interne R1 et recevant un manchon tubulaire selon la figure 2, usiné selon un cylindre mâle d'axe XX' de rayon 5 externe sensiblement identique R1. - La figure 3 est une coupe en vue de côté d'un manchon tubulaire de jonction présentant deux extrémités frontales droites de type annulaire plane. - La figure 3A est une coupe en vue de côté d'une conduite en 10 acier équipée d'un chemisage interne usiné selon un plan perpendiculaire à l'axe XX' à une distance L2 de l'extrémité de ladite conduite, et recevant un manchon tubulaire selon la configuration de la figure 3. - La figure 4 une coupe en vue de côté de l'assemblage d'une 15 conduite selon l'invention, à l'aide d'un manchon tubulaire de jonction entre deux éléments de conduite ou longueurs unitaires de conduites chemisées selon l'invention, avec des parties terminales cylindriques de manchon et d chemisage se chevauchant de manière superposées. - La figure 5 est une vue en coupe longitudinale au niveau de la 20 jonction de deux tubes montrant le soudage laser avec un dispositif 20 de réalisation d'une méthode d'assemblage selon l'invention, impliquant une rotation d'un miroir autour de l'axe longitudinal XX' desdits tubes, combinée à une translation relative dudit miroir dans la direction coaxiale XX'. 25 - La figure 5A représente schématiquement un mode de réalisation desdits moyens de rotation R du miroir combiné aux moyens de translation relative dudit miroir dans un dispositif selon la figure 4. - La figure 6 est une vue en coupe longitudinale au niveau de la jonction de deux tubes se chevauchant par contact au niveau de surface 30 de contact tronconique d'extrémité montrant le soudage laser avec un dispositif 20 de réalisation d'une méthode d'assemblage selon 3041280 l'invention, impliquant une rotation d'un miroir autour de l'axe longitudinal XX' desdits tubes, combinée à une inclinaison variable de la surface 4a du miroir d'un angle B variable. - La figure 7 représente la réalisation d'un tube par assemblage 5 bout à bout de grandes longueurs de tubes absorbants 1 et de petites longueurs de tubes transparents 2. - La figure 8 représente des détails du soudage laser au niveau de surfaces annulaires planes appliquées l'une contre l'autre bout à bout desdits tubes absorbants et tubes transparents de la figure 6. 10 - La figure 9 représente un mode de réalisation dans lequel le tube opaque transparent 2 est placé à l'intérieur d'un manchon tubulaire de jonction absorbant 1, montrant schématiquement une zone de soudure hélicoïdale 3h entre le manchon 1 et le tube 2, ledit soudage laser étant réalisé depuis l'intérieur du manchon 1. 15 - La figure 10 représente en vue de côté un navire d'installation équipé d'une tour de pose dite en "J". - Les figures 11 à 19 représentent différentes étapes de mise en place et soudage laser du manchon 1 à une extrémité d'un élément de conduite avec un dispositif selon la présente invention représenté 20 schématiquement. - Les figures 20 à 31 représentent différentes étapes d'assemblage de deux éléments de conduite avec mise en place et soudure du manchon 1 à une extrémité d'un premier élément de conduite au niveau de l'extrémité dépourvue de manchon d'un deuxième 25 élément de conduite avec un dispositif selon la présente invention représenté schématiquement. - Les figures 32 et 33 montrent un dispositif 20 de mise en place de manchon comprend deux chambres aptes à réaliser un soudage laser. 3041280 36 Sur la figure 1A, on a représenté une conduite 10 selon l'invention comprenant au moins 2 éléments de conduite 101, 102 à chemisage interne 2 en polyéthylène ou polypropylène assemblés bout à bout, dans laquelle les extrémités des deux éléments de conduite sont soudées 11 5 l'une à l'autre. Chaque élément de conduite comprend un chemisage interne en matériau thermoplastique 2 d'axe XX' coïncidant sensiblement avec l'axe des éléments de conduite 101, 102, présentant à chaque extrémité une partie terminale conique 2a de demi-angle au sommet a de 5 à 15°, notamment 10°, d'épaisseur réduite par rapport à 10 l'épaisseur de la partie courante 2b dudit chemisage, définissant une forme concave avec une surface interne tronconique de révolution comprenant une surface de contact 2-1 de diamètre interne plus grand que celui de la partie courante 2b dudit chemisage et se terminant à une certaine distance L de chaque extrémité dudit élément de conduite. 15 La surface externe de chaque dite partie terminale 2a du chemisage interne est éventuellement verrouillée par collage 2c de l'extrémité du chemisage au niveau ou à proximité de ladite partie terminale d'épaisseur réduite 2a du chemisage contre la surface interne correspondante de la paroi en acier de la conduite, à l'aide d'une colle, 20 de préférence de type polyuréthanne ou époxy bi-composants. Un manchon tubulaire de jonction 1 en matériau thermoplastique, de préférence identique au matériau thermoplastique du chemisage interne 2, d'axe XX' coïncidant sensiblement avec l'axe des éléments de conduite 101, 102, de même diamètre externe, juste légèrement inférieur 25 au diamètre interne de la conduite, est inséré à l'intérieur de chacune des extrémités bout à bout des deux éléments de conduite, de manière à chevaucher lesdites parties terminales des deux chemisages à l'aide d'un dispositif 20 selon l'invention comme décrit ci-après en référence aux figures 11 à 19. 30 Ledit manchon 1 présente à chaque extrémité longitudinale une partie terminale la d'épaisseur réduite par rapport à l'épaisseur de la partie courante adjacente lb dudit manchon, ladite partie terminale la du manchon définissant une forme convexe apte à chevaucher la partie 3041280 37 terminale d'épaisseur réduite dudit chemisage 2a avec laquelle elle est en contact. Ladite partie terminale la du manchon défini une surface externe tronconique 1-1 de diamètre externe inférieur à celui de la partie courante adjacente lb du manchon, de même angle au sommet a 5 que ladite surface interne tronconique de ladite partie terminale concave dudit chemisage. Les parties terminales du manchon de forme conique définissent une surface interne 1-2 cylindrique sensiblement de même diamètre interne que celui desdites partie courante 2b du chemisage et partie courante lb du manchon. 10 Sur la figure 1, le manchon présente dans une partie centrale lc, c'est-à-dire environ à mi- longueur dans sa direction longitudinale axiale XX', un diamètre externe réduit inférieur aux diamètres externes de ses parties courantes lb adjacentes à ladite partie centrale lc de manière à ménager un espace annulaire 11, et on place une pièce annulaire 12 de 15 protection thermique du manchon lors du soudage des extrémités des éléments de conduite, lesdites parties courantes lb du manchon présentant un diamètre externe sensiblement identique au diamètre interne des extrémités non recouvertes dudit chemisage des éléments de conduite assemblées. 20 La paroi tubulaire dudit manchon présente une épaisseur sensiblement constante dans sa partie centrale lc et ses parties courantes adjacentes lb, et sensiblement égale à l'épaisseur de la partie courante 2b dudit chemisage interne 2, et ladite partie centrale lc du manchon est apte à se déformer pour adopter un diamètre interne 25 sensiblement identique au diamètre interne du reste du manchon sous l'effet d'une pression interne du fluide circulant à l'intérieur de la conduite en opération d'au moins 1 MPa, et la pièce de protection thermique 13 est elle-même aussi déformable dans les mêmes conditions de pression interne à l'intérieur de la conduite pour adopter 30 une épaisseur réduite, de préférence une épaisseur inférieure à 5mm, de préférence encore inférieure à 2mm, ladite pièce de protection thermique étant de préférence encore constituée de fibres de céramique sous une forme similaire à du coton hydrophile. 3041280 38 On comprend que : - la partie centrale du manchon du fait de son épaisseur sensiblement constante, présente une réduction du diamètre externe ainsi que du diamètre interne lors de la pose, la conduite étant vide et à la pression atmosphérique et lorsqu'elle est soumise à des pressions correspondant à des valeurs de pression inférieures à 1 MPa (10 bars), - dès que la pression interne excède 1 MPa (10 bars), les épaisseurs notamment de l'ordre de 5 à 20mm et la rigidité du matériau plastique tel que du polyéthylène ou polypropylène permettent une 10 augmentation des diamètres interne et externe de la partie centrale par déformation, par exemple lorsque circule à l'intérieur de la conduite et du manchon un fluide, notamment de l'eau sous pression, comme c'est le cas dans les conduites d'injection d'eau pour puits pétroliers supérieure à 5 MPa, notamment de 25 à 70 MPa. 15 Du fait que la pression Po à l'extérieur est très inférieure à la pression interne Pmax, cette dernière a pour effet de plaquer de manière énergique la partie centrale rétreinte 1c du manchon tubulaire de jonction 1 contre la paroi de la conduite acier, l'écran 13 en fibre céramique étant lui aussi écrasé et ne présentant alors qu'une épaisseur 20 résiduelle de pas plus de 1 à 2mm. On pourra utiliser un dispositif laser tel que fabriqué et commercialisé par la société TRUMPF (FRANCE). Sur la figure 1A, on a représenté schématiquement une pluralité de traces 3 de zones de soudure par laser qui peuvent correspondre à 25 une pluralité de zones de soudures circulaires disposées côte à côte de manière discontinue et parallèle, lorsque l'on déplace pas à pas le miroir 4 en translation relative comme décrit ci-après ou qui peuvent correspondre à une zone de soudure continue en forme de spirale à spire de diamètres croissants. 30 Sur les figures 2 et 2A, lesdites surface interne de la partie terminale d'épaisseur réduite 2a du chemisage et surface externe de la 3041280 39 partie terminale d'épaisseur réduite la du manchon, en contact l'une contre l'autre sont de même forme cylindrique de même axe XX' que les dit manchon et dite conduite, l'extrémité de la partie terminale d'épaisseur réduite du manchon venant buter contre un épaulement 2e 5 délimitant les surfaces internes desdites partie courante 2b et partie terminale d'épaisseur réduite 2a du chemisage. Dans ce mode de réalisation à surface de contact cylindrique, ledit manchon est inséré contre la partie terminale d'épaisseur réduite 2a du chemisage jusqu'à ce que l'extrémité 2f du chemisage vienne buter 10 contre un épaulement le délimitant ladite partie courante lb du manchon et ladite partie terminale de plus faible épaisseur la du manchon, et/ou ledit manchon est inséré contre la partie terminale d'épaisseur réduite 2a du chemisage jusqu'à ce que l'extrémité 1f du manchon vienne buter contre l'épaulement 2e délimitant la partie 15 courante 2b et ladite partie terminale 2a d'épaisseur réduite du chemisage. Pour mémoire et comme décrit dans WO 2006/042925, les partie terminales de chemisage sont réalisées en fin de processus d'insertion par « swagelining » et le cas échéant de collage, la chemise étant alors 20 découpée à ras de l'élément de conduite acier, puis l'usinage est réalisé par une machine d'usinage installée sur la face de la première extrémité de l'élément de conduite. Sur la figure 3A on a effectué un usinage plan perpendiculaire à l'axe XX' situé à une distance L2 de l'extrémité de ladite conduite. Sur la 25 figure 2A on a effectué de manière similaire un usinage cylindrique d'axe X'X et de rayon R sur une longueur L3 et à une distance L4 de l'extrémité de ladite conduite. Ainsi, plusieurs modes d'assemblage entre les chemises internes et les manchons tubulaires de jonction sont possibles et présentent 30 chacun un avantage vis-à-vis de l'épaisseur du chemisage interne 2. La valeur de l'angle a entre l'axe XX' et la génératrice de la surface de la partie terminale la du manchon en contact avec la partie terminale 2a 3041280 de la chemise peut varier de 0 à 90°. Pour les modes de réalisation des figures 2 et 3, montrant une partie terminale la de forme convexe conique, la surface externe conique présente un demi-angle au sommet a compris entre 0 et 90°, le sommet du cône se trouvant sur la gauche 5 de la figure. Sur la figure 3, on a représenté une forme dite frontale : c'est en fait une forme équivalente à la forme conique, dans laquelle l'angle a' vaut 90°. Sur la figure 2, on a représenté une forme cylindrique : c'est en 10 fait une forme équivalente sous forme conique, dans laquelle l'angle au sommet a vaut 0°, le sommet du cône fictif se trouvent alors à l'infini. Dans le cas de chemises de faible épaisseur, par exemple 3 à 5mm, on utilisera avantageusement le mode conique des figures 1 et lA avec un angle a compris entre 5° et 45°, de préférence 10°. Pour les 15 moyennes épaisseurs, par exemple 6 à 12mm, on utilisera avantageusement le mode cylindrique de la figure 2. Pour les fortes épaisseurs, par exemple 12 à 20mm, on utilisera avantageusement le mode frontal de la section droite de la figure 3. Dans le cas de préfabrication en atelier, les conditions 20 opérationnelles sont nettement plus simples que sur site, et de plus le coût horaire du navire de pose n'intervient pas. On pourra donc être amené à préparer des manchons tubulaires de jonction et des rames avec des technologies d'assemblage différentes de celles utilisées sur site. A cet effet, sur la figure 3A, on a détaillé un manchon tubulaire de 25 jonction de type mixte, possédant, sur la droite une extrémité de type frontal qui sera assemblée en atelier sur l'extrémité frontale correspondante d'une chemise interne de rame telle que décrite en référence à la figure 3A. Sur la figure 1, on a représenté une partie seulement des moyens 30 d'un dispositif d'assemblage par soudage laser selon l'invention comprenant un dispositif laser 3d disposé à l'extérieur des tubes 1, 2 et 3041280 41 rejoignant par un ombilical 3c une tête de laser 3b supportée par un dispositif d'assemblage 20 (non représenté). Ladite tête de laser 3b émet un faisceau de rayon laser 3a-1 axial XX', celui-ci étant dévié par réflexion sur la surface 4a du miroir 4, inclinée d'un angle 6 de 45 ° par 5 rapport à la direction axiale XX'. Le rayon 3a-2 réfléchi sur la surface 4a arrive sur les surfaces de contact tronconiques 1-1 et 2-1 incliné, ledit rayon étant incliné d'un angle a2 de 90° - a par rapport aux dites surfaces 1-1 et 2-1 (et d'un angle al = a par rapport à la perpendiculaire aux dites surfaces de contact 1-1 et 2-1). 10 Sur la figure 5, on a représenté une partie d'un dispositif 20 d'assemblage par soudage laser selon la 'présente invention, comprenant un mandrin 20a disposé dans un même axe longitudinal XX' que l'axe des tubes 1 et 2 à l'intérieur desquels il est inséré, le mandrin 20a supportant une tête de laser 3b disposée axialement, émettant un 15 rayonnement laser 3a-1 dans la direction longitudinale XX'. Le mandrin 20a supporte à l'avant une première chambre gonflable 21, constituée de deux cerces fixes 21-b disposées transversalement par rapport à l'axe longitudinal XX' de- ladite première chambre et desdits tubes, espacées l'une de l'autre dans la direction XX', les deux cerces étant 20 reliées l'une à l'autre par une enveloppe souple transparente en silicone 21a. A l'intérieur de la chambre 21 se trouve positionné un miroir 4 dont la surface réfléchissante 4a est inclinée d'un angle 6 d'environ 45° de sorte que le rayonnement laser 3a-1 est dévié à 90° dans la direction transversale. Le rayon réfléchi 3a-2 arrive à un point d'incidence 3i au 25 niveau de la surface de contact tronconique 2-1 de l'extrémité d'épaisseur réduite biseautée 2a du tube absorbant 2, après avoir traversé l'extrémité d'épaisseur réduite la du tube transparent 1. La chaleur de fusion de la surface de contact 2-1 se transmet par conduction thermique au niveau de la surface de contact 1-1 de manière 30 localisée au niveau du contact d'interface avec les points d'impact 3i du rayonnement 3-2 sur la surface de contact 2-1. Sur la figure 4, on a représenté un mode de réalisation dans lequel le chemisage interne et le manchon sont d'épaisseur faibles de 3041280 42 pas plus de 5 mm avec des parties terminales non usinées de même épaisseur que les parties courantes adjacentes de chemisage et respectivement manchon. Les parties terminales de chemisage interne et de manchon sont superposées sans buter l'une contre l'autre avec des 5 surfaces de contact 1-1 et 2-1 cylindriques réunies par une zone de soudure 3 continue cylindrique. Sur la figure 5 sont représentés schématiquement des moyens de translation relative T du miroir à l'intérieur de la chambre 21 fixe. La chambre 21 est fixée par gonflage et application d'une pression au 10 niveau des surfaces internes cylindriques 1-2 du tube 1 au niveau de la partie d'extrémité d'épaisseur réduite la. La translation T du miroir permet de déplacer le point d'incidence espacés 3i de 3i-1 à 3i-3 du rayon 3a-1 et créer la zone de soudure 3 au niveau des surfaces de contact tronconiques 2-1 et 1-1 comme représenté sur la figure 5. 15 Sur la figure 5A, on a représenté plus en détail mais schématiquement, le moyen de rotation R du miroir 4 par rapport à l'axe longitudinal XX' des tubes et moyens de translation relative T du miroir par rapport au dispositif 20, lesquels sont inclus dans la chambre de gonflage transparente 21 non représentée sur la figure 5. Le mandrin 20 20a supporte un moteur 20b qui entraine en rotation un système d'engrenage entrainant la rotation R du miroir 4 autour de l'axe longitudinal XX'. Plus précisément, le moteur 20b entraine en rotation le pignon 20c, qui entraine en rotation une roue dentée 19a par rapport au même axe longitudinal XX', solidaire d'une structure tournante 19 25 comprenant ledit miroir et autorisant donc la rotation dudit miroir autour de l'axe XX' grâce à un système de roulement à billes 19c. Sur la figure 5A, on a indiqué que le mandrin 20a peut supporter soit la tête de laser 3b, soit directement un dispositif laser 3d. D'autre part, sur la figure 5A, on a représenté un mode de 30 réalisation dans lequel la rotation R du miroir 4 par rapport à l'axe longitudinal XX' desdits tubes est combinée à une translation relative continue T dans une direction longitudinale à l'aide d'une vis sans fin 18 3041280 43 fonctionnant comme suit. La roue dentée 19a entraine en rotation selon le même axe longitudinal XX' une deuxième roue dentée 19b qui coopère avec un pignon 18b entrainant en rotation la vis sans fin 18 selon un axe longitudinal X1X1' par l'intermédiaire d'un arbre longitudinal 18a. La 5 vis sans fin 18 coopère avec un support de miroir 4b de telle sorte que la rotation de la vis sans fin 18 autour de son axe X1X'1 entraine le déplacement en translation relative du support 4b du miroir 4. La translation du miroir 4 est donc assurée grâce à la vis sans fin 18 asservie à la rotation R, par exemple en raison de 3 mm/tour, un tour 10 correspondant à un pas de vis d'une zone de soudure hélicoïdale 3h ainsi obtenue. On comprend que le pignon 18b et la vis sans fin 18 font partie de la structure tournante entrainée en rotation autour de l'axe XX' avec le support 4b et le miroir 4. Dans un mode de réalisation alternatif (non représenté), on 15 peut mettre en oeuvre, au lieu d'une vis sans fin 18, un système de translation relative pas à pas et non en continu, de sorte que la rotation du pignon 18b déclenche un déplacement discontinu et qui permet d'obtenir des zones de soudure circulaires parallèles disposées côte à côte et espacées d'un pas de translation dans la direction longitudinale 20 XX' au lieu d'une zone de soudure continue en forme de spirale ou hélicoïdale. La mise en oeuvre d'une translation continue ou pas à pas avec des pas de translation correspondant à la largeur du de la zone de soudure créée par la largeur du rayon permet d'obtenir une zone de 25 soudure 3 s'étendant sur une surface de révolution continue le long de la direction longitudinale de translation comme représenté figure 4. Sur la figure 6, on a représenté un mode de réalisation selon lequel, au lieu d'une translation relative T du miroir 4 à l'intérieur de la chambre de gonflage 21, on fait varier l'angle d'inclinaison B de la 30 surface 4a du miroir 4, de sorte que le rayonnement réfléchi 3a-2 dévié par la surface 4a du miroir arrive sur les surfaces de contact 1-1 et 2-1 selon une inclinaison a1 de 0° à 30°par rapport à la perpendiculaire aux 3041280 44 dites surfaces de contact 1-1 et 2-1. Le point d'incidence 3i-1 correspond à une inclinaison al de 0°, le point 3i-2 à une inclinaison al de 10°, et le point 3i-3 à une inclinaison al de 30°. Les moyens d'inclinaison relative du miroir 4a peuvent être asservis à la rotation R 5 du miroir autour de l'axe XX' par des moyens équivalents impliquant la mise en oeuvre d'un système d'engrenage et de vis sans fin 18. Par exemple, on mettra en oeuvre une vis sans fin 18 engrenant sur un système d'engrenage à renvoi d'angle avec un pignon de sortie d'un axe perpendiculaire à l'axe de la vis sans fin 18 et qui coopère avec un 10 pignon du support du miroir entrainant l'inclinaison du miroir asservie à la rotation du miroir autour de l'axe longitudinal XX' desdits tubes. La vis sans fin 18 peut être entrainée en rotation de la même manière que dans le mode de réalisation de la figure 5. On réalise par exemple une variation de l'inclinaison de l'angle B de la surface 4a du miroir par 15 rapport à l'axe XX' de ± 5°, ladite variation d'inclinaison étant asservie à la rotation R du miroir, à raison de 0,5°/tour pour obtenir une zone de soudure en forme de spirale ou hélicoïdale 3h. Alternativement, on peut réaliser là encore une pluralité de zones de soudures circulaires parallèles côte à côte grâce à des variations d'inclinaison discontinues, 20 obtenues par la mise en oeuvre d'un système de ressort et came permettant d'actionner un ergot de déclenchement angulaire pas à pas de ladite inclinaison, par exemple 0,5°/pas. Le procédé selon l'invention permet d'obtenir des zones de soudure en parfaite qualité et extrêmement résistante avec une largueur 25 de soudure correspondant à la largeur du faisceau de laser de 2 à 3 mm dans l'axe XX', permettant de souder des épaisseurs de tubes jusqu'à 25 mm d'épaisseur, et plus particulièrement de 1 à 25mm d'épaisseur. On peut ainsi réaliser une zone de soudure s'étendant dans la direction axiale soit par l'intermédiaire d'une zone hélicoïdale faite d'une pluralité 30 de cercles discontinus côte à côte, espacés tous les 5 mm par exemple, et ensemble s'étendant sur une distance de 20 à 50 mm dans la direction de XX'. 3041280 Sur la figure 7, on a représenté un exemple de réalisation d'assemblage de tubes absorbants 2 de grande longueur et tubes transparents 1 de petite longueur bout à bout au niveau de surfaces annulaires planes frontales d'extrémités s'étendant dans des plans perpendiculaires à leur axe longitudinal XX'. Sur la figure 8, on a représenté un mode de réalisation d'une pluralité de zones de soudure circulaires concentriques 3-1, 3-2 et 3-3 par inclinaison d'un angle 6 variable de la surface 4a du miroir 4 par rapport à l'axe longitudinale XX' des tubes 1 et 2. La variation de l'angle 10 B implique une variation des angles al et a2 du rayon incident 3a-2, al par rapport à l'axe longitudinal XX' lui-même perpendiculaire aux surfaces de contact frontales planes 1-1 et 2-1, et 02 par rapport aux surfaces de contact frontales planes 1-1 et 2-1 perpendiculaires à l'axe XX'. Du fait de la pluralité de zones de soudure circulaires 3-1, 3-2, 3-3, 15 on réalise ainsi une soudure s'étendant sur 60-90% de l'épaisseur des tubes 1 et 2. Sur la figure 9, on a représenté un mode de réalisation, dans lequel le tube transparent 2 est placé à l'intérieur du tube absorbant opaque 1 auquel il doit être assemblé par soudage laser. Et, on a réalisé 20 une zone de soudure continue hélicoïdale 3h à l'aide d'un dispositif d'un rayon laser tournant autour et par rapport à l'axe XX' à l'intérieur du tube transparent 2, de manière à ce que le rayon laser traverse d'abord la partie transparente intérieure avant de se réfléchir sur la partie absorbante externe. Dans ce mode de réalisation, la zone de soudure 25 est à spires de diamètre constant car lesdites surfaces de contact sont cylindriques. En revanche, dans le mode de réalisation, dans lequel les surfaces de contact 1-1 et 1-2 sont des surfaces de révolution tronconiques tel que représenté sur les figures 4 et 6, la zone de soudure est de forme en spirales avec des spires de diamètres 30 croissants, depuis la spire passant par le point 3i-1 correspondant à la spire de plus petit diamètre, jusqu'au point 3i-3 correspondant à la spire de plus grand diamètre, les surfaces d'enveloppes desdites zones de soudure sont alors des surfaces tronconiques et non pas cylindriques. 3041280 46 Sur les figures 10 à 19, on représente les différentes étapes de mise en place d'un manchon tubulaire de jonction 1 au niveau d'une extrémité d'un élément de conduite 101 à l'aide d'un dispositif 20 de mise en place de manchon. Ces opérations peuvent être effectuées à 5 terre ou sur le pont du navire 100 en position horizontale. Un dispositif 20 de mise en place de manchon 1 selon l'invention est équipé sur les figures 11 à 19 d'un mandrin 20a de forme cylindrique s'étendant dans une direction longitudinale axiale XX' comprenant un orifice central cylindrique longitudinal au sein duquel est 10 disposé un ombilical 20d lequel sert aussi de fil de manutention du dispositif 20. Sur les figures 10 à 31, le dispositif 20 comprend une première chambre gonflable 21 à paroi transparente 21a, équipée de miroir 4 et moyens de rotation du miroir en translation et/ou inclinaison tel que 15 décrit ci-dessus, ladite première chambre étant disposée dans la direction longitudinale XX' à une distance d d'une deuxième chambre gonflable 22. La première chambre 21 est intercalée dans la direction longitudinale entre d'une part, la deuxième chambre 22 et d'autre part le dispositif de contrôle de soudure 23 également supporté par le 20 mandrin 20a. Le mandrin 20a supporte en outre, une troisième chambre gonflable formant une paroi extensible 24 disposée dans la direction XX' de sorte que les moyens de contrôle de soudure 23 sont intercalés entre la première chambre gonflable 21 et la troisième chambre gonflable 24. Les première et deuxième chambres sont espacées d'une distance 25 d de telle sorte que lorsque la deuxième chambre 22 est disposée en vis-à-vis de la partie centrale restreinte 1c du manchon, la première chambre 21 est disposée en vis-à-vis d'une extrémité du manchon au niveau de sa partie terminale d'épaisseur réduite la. Le dispositif de contrôle de soudure 23 est alors situé à l'extérieur du manchon. Le 30 dispositif de contrôle de soudure 23 est disposé dans la direction longitudinale de telle sorte que lorsque l'on dispose la deuxième chambre 22, en vis-à-vis de l'extrémité opposée du manchon comme 3041280 47 représenté à la figure 16, le dispositif de contrôle de soudure 23 est disposé en vis-à-vis de la première extrémité du manchon, et est ainsi apte à contrôler la soudure par laser de cette première extrémité la du manchon avec une extrémité 2a de chemise d'un élément de conduite 5 dans lequel le manchon 1 a été inséré et soudé, comme décrit ci-après. Ainsi, les extrémités les plus éloignées dans la direction longitudinale de ladite deuxième chambre 22 et dudit dispositif de contrôle de soudure 23 sont sensiblement à même distance que la longueur L du manchon, les trois éléments 21, 22 et 23 étant aptes à 10 être inclus à l'intérieur dudit manchon. Sur les figures 11 et 12, on a inséré un dispositif de mise en place du manchon 20 selon la présente invention de telle sorte que comme représenté sur la figure, lorsque l'on gonfle au maximum, la deuxième chambre gonflable 22, celle-ci vient se plaquer contre la paroi de la 15 partie centrale restreinte lb du manchon 1. L'ensemble du dispositif 20 et du manchon 1, est ainsi solidarisé et peut être déplacé en translation horizontale vers l'extrémité ouverte dépourvue de manchon d'un élément de conduite 101, jusqu'à venir buter contre l'extrémité 2a du chemisage 2 de l'élément de conduite 11 comme représenté sur la figure 20 13. A ce moment, comme représenté sur la figure 14, la paroi transparente 21a de la première chambre gonflable 21 est disposée en vis-à-vis des surfaces de contact tronconiques 1-1, 1-2 à une extrémité du manchon, comme représenté sur les figures 13 et 14. A ce stade, la première chambre gonflable 21 peut être gonflée de manière à venir se 25 plaquer contre la partie terminale la du manchon en butée contre l'extrémité 2a du chemisage et on envoie le rayon laser 3a ce qui fait fondre la zone des surfaces de contact 1-1, 2-1 du manchon 1 et du chemisage 2, et ainsi permet de réaliser une soudure par laser par fusion de la zone du plan de contact entre le manchon tubulaire de 30 jonction 1 au niveau de son extrémité la et l'extrémité 2a de la chemise 2 parcouru par le rayon de laser 3a comme décrit ci-dessus. La première chambre 21 est expansée avec une pression ce qui permet de garantir une excellence compacité dans le plan de fusion ainsi que l'absence de 3041280 48 bulles d'air préjudiciable à une bonne étanchéité au niveau de la surface de fusion. Ensuite, pour réaliser les étapes de contrôle de la qualité de la soudure, on dégonfle les première et deuxième chambres 21 et 22, et 5 on les déplace en translation dans la direction inverse, jusqu'à la position de la figure 16 dans laquelle les moyens de contrôle de soudure 23 sont en vis-à-vis de l'extrémité soudée du manchon 1 et du chemisage interne 2 de l'élément de conduite 101. Lesdites première et deuxième chambres gonflables 21 et 22, en 10 position dégonflées restent relativement proches des parois du manchon de sorte que le guidage du dispositif 20 en translation longitudinale à l'intérieur du manchon peut se faire aisément. Avantageusement, ce guidage peut être réalisé manuellement ou par un chariot ou autres moyens de guidage en translation longitudinale. 15 Sur les figures 17 et 18, on montre les étapes de réalisation du contrôle de la soudure. Dans une première étape, on re-solidarise le dispositif 20 avec le manchon 1 en gonflant la première chambre gonflable 21 et la deuxième chambre 22, en vis-à-vis de la partie centrale restreinte ic et de la partie terminale opposée la du manchon 20 3. Puis, on injecte de l'eau par les buses 23a contre l'extrémité soudée du manchon dans le compartiment 27 délimité par la première chambre 21 et la troisième chambre gonflée au maximum 24 à l'intérieure de laquelle sont positionnés les moyens d'émission d'ultrasons et de contrôle de soudure 23. Puis, on réalise l'émission d'ondes ultrasonores 25 avec les capteurs ultrasons 23b destinés à vérifier la qualité de la soudure réalisée par fusion. L'injection d'eau est réalisée simultanément à l'émission d'ultrasons localement afin d'assurer la bonne transmission des ondes ultrasonores. Une fois le contrôle de soudure réalisé, on peut évacuer en translation le dispositif 20 après avoir au préalable dégonflé 30 toutes les chambres gonflables. Ainsi, se trouve prêt à être posé un élément de conduite 101 équipé à une de ses extrémités d'un manchon tubulaire de jonction 1 formant une partie mâle prêt à être encastré 3041280 49 dans la partie femelle dépourvue de manchon tubulaire de jonction d'un deuxième élément de conduite. Sur les figures 20 à 31, on a représenté l'assemblage entre deux longueurs unitaires de conduite chemisée, lors de l'installation sur site 5 qui est effectuée à bord d'un navire de pose 100 équipé d'une tour de pose en J 100a, tel que représenté sur la figure 10. Un nouvel élément de conduite 101 chemisé équipé d'un manchon tubulaire 1 à une de ses extrémités est transféré, de manière connue, de la position horizontale à la position oblique correspondant à l'inclinaison de la tour pour être 10 ensuite positionné dans l'axe l'élément de conduite terminal 102 de l'extrémité de la rame en cours de pose. Ledit élément de conduite à assembler 101 est ensuite déplacé axialement vers l'élément de conduite terminal 102 en suspension. Une partie de manchon 1 formant une extrémité mâle de l'un des deux éléments de conduite pénètre dans 15 l'extrémité femelle dépourvue de manchon de l'autre élément de conduite à assembler, jusqu'à ce que la partie terminale la du manchon vienne en contact avec la partie terminale 2a de la chemise 2 à l'intérieur de l'autre élément de conduite 101. Les deux éléments de conduite étant proches de la verticale, un bras manipulateur permet à la 20 partie terminale la du manchon de s'insérer complètement contre la partie terminale de la chemise pour atteindre la configuration de la figure 23 où les deux élément de conduite 101, 102 sont maintenus à quelques mm de distance, par exemple grâce à ce même bras manipulateur non représenté, de manière à pouvoir effectuer, de 25 manière connue, la soudure 11 au moyen d'un robot de soudage orbital connu de l'homme de l'art. Sur les figures, on a représenté les parois des conduites acier chanfreinées distantes de quelques mm en cours de soudage, l'écran 13 constitué d'un matelas en mousse céramique limite le transfert de chaleur et protège le manchon thermoplastique pendant 30 toute la durée du processus de soudage. Et, en partie droite, on a représenté la soudure 11 terminée. Dans un mode de réalisation représenté sur les figures 20 à 31, un nouvel élément de conduite terminal 101 est équipé d'un manchon 3041280 tubulaire de jonction 1 à son extrémité inférieure formant ainsi une extrémité mâle descendue vers l'extrémité supérieure femelle d'un premier élément de conduite 101 dépourvue de manchon formant l'élément de conduite terminal supérieur d'un conduite en cours de pose maintenue fixement en suspension en pied de tour. Dans une première étape, on descend par l'ombilical 20d le dispositif de mise en place de manchon 20 de sorte que la première chambre gonflable 21 soit positionnée en vis-à-vis de la partie terminale la de l'extrémité inférieure du manchon 1 et la partie terminale la. 10 Ainsi, la deuxième chambre gonflable 22 se trouve en vis-à-vis de la partie centrale 1c du manchon 1, comme représenté figure 21. A ce moment, on gonfle la deuxième chambre 22 de manière à solidariser le dispositif 20 avec le manchon 1, le dispositif 20 étant maintenant descendu avec l'élément de conduite 101 jusqu'à encastrer l'extrémité 15 mâle du manchon dépassant de l'extrémité de l'élément de conduite 101 à l'intérieure de la partie femelle non chemise de l'élément de conduite102, de sorte que les parties terminales la du manchon 1 viennent buter contre la partie terminale 2a du chemisage 2 de l'élément de conduite 102 comme représenté sur la figure 23. 20 A ce stade, pour réaliser la fusion par soudage laser, on gonfle la première chambre gonflable 21, et on envoie le rayonnement laser de manière à réaliser la fusion au niveau d'une zone de soudure 3 entre les parties terminales la du manchon 1 et partie terminale 2a du chemisage 2, la fibre optique étant acheminée dans un conduit à l'intérieur de 25 l'ombilical 20d. Ensuite, pour réaliser le contrôle de la soudure, on dégonfle les deux chambres 21 et 22 et on relève en translation longitudinale XX' le dispositif 20 de sorte que comme représenté sur la figure 26, les moyens de contrôle de soudure 23, se trouvent en vis-à-vis des 30 extrémités 2a-la préalablement soudées. A ce stade, c'est maintenant la première chambre gonflable 21 qui est en vis-à-vis de la partie centrale de diamètre réduit 1c du manchon 1, tandis que la deuxième chambre 3041280 51 gonflable 22 se trouve en vis-à-vis de la partie terminale la supérieure du manchon déjà soudée (sur le pont du navire) avant la descente de l'élément101. A ce stade, on réalise une nouvelle solidarisation du dispositif 20 avec le manchon 1 en gonflant les deux chambres 21 et 22 5 contre la paroi interne du manchon 1. Ensuite, on réalise l'expansion de la troisième chambre gonflable 24 pour réaliser une paroi étanche à l'extrémité inférieure du mandrin 20a de manière à délimiter un compartiment étanche 27 entre la paroi 24 et la première chambre gonflable en position d'expansion 21. Avant de réaliser le contrôle de 10 soudure, on réalise une injection d'eau dans le compartiment 27 par l'intermédiaire les buses 23a. L'eau étant acheminée à l'intérieur de l'ombilical 3c. Sur la figure 29, on réalise ensuite le contrôle de la zone de fusion par l'émission d'ondes sonores via des sondes 23b placées contre le plastique. Ensuite, on peut dégonfler les différentes parois 15 gonflables, 21, 22, 24, et remonter le dispositif 20 pour une prochaine mise en oeuvre par assemblage d'un nouvel élément de conduite. Sur les figures 32 et 33, on a représenté un mode de réalisation dans lesquels les deux chambres 21 et 22 sont équipées de parois transparentes 21a et 22a, placées de telles sortes qu'elles puissent être 20 positionnées simultanément au regard des deux extrémités la d'un même manchon 1, l'ensemble des deux chambres 21 et 22 étant d'une longueur supérieure au manchon 1 de sorte que les deux chambres peuvent coïncider et se plaquer avec les deux extrémités la du manchon simultanément. 25 Alternativement, on peut descendre un nouvel élément de conduite 102 déjà équipé d'un manchon tubulaire de jonction 1 à son extrémité supérieure inférieure, mais dont l'extrémité inférieure dépourvu de manchon forme ainsi une extrémité femelle dudit nouvel élément de conduite est descendue vers l'extrémité supérieure mâle 30 d'un premier élément de conduite 101 équipée d'un manchon tubulaire de jonction 1 à son extrémité supérieure, ce premier élément de conduite 101 formant l'élément de conduite terminal supérieur d'une REVENDICATIONS1. Méthode de réalisation de l'assemblage de tubes en matériaux thermoplastiques, dans laquelle on assemble au moins deux tubes (1, 2) disposés bout à bout ou se chevauchant au moins en partie 5 coaxialement, caractérisée en ce qu'on réalise ledit assemblage par soudage laser de deux surfaces de contact de révolution (1-1, 2-1) appliquées l'une contre l'autre de respectivement deux parties (1a, 2a) de deux tubes (1, 2) disposées bout à bout ou se chevauchant coaxialement, de préférence des parties d'extrémités (1a, lb), 10 comprenant au moins : - une partie (1a) d'un premier tube (1), transparente à la longueur d'onde du laser, et - une partie (2a) du deuxième tube (2), absorbante à la longueur d'onde du laser, et 15 ledit soudage étant réalisé à l'aide d'un rayon laser (3a, 3a-2) que l'on déplace en rotation (R) à 360° par rapport à l'axe longitudinal (XX') commun des tubes (1, 2), un dispositif laser (3d) ou une tête du dispositif laser (3b) émettant ledit rayon laser (3a) étant disposé(e) à l'intérieur de l'un desdits tubes (1, 2) de telle sorte que ledit rayon 20 laser (3a, 3a-2) traverse d'abord ladite partie transparente (1a) du premier tube (1) pour atteindre une zone de ladite surface de contact de révolution (2-1) de la partie absorbante (2a) du deuxième tube (2) et, de préférence, on applique une pression sur lesdites surfaces de contact l'une contre l'autre, pour réaliser une zone de soudure (3) par 25 fusion avec ladite surface de contact de révolution (1-1) de la partie transparente (1a) du premier tube (1). 2. Méthode selon la revendication 1, caractérisée en ce qu'on réalise une zone de soudure (3) continue de forme de spirale ou hélicoïdale (3h) ou une pluralité de zones de soudure circulaires 30 concentriques ou disposées côte à côte parallèlement (3-1, 3-2, 3-3) le long de la direction axiale desdites surface de contact (1-1, 2-1). 3041280 54 3. Méthode selon l'une des revendications 1 ou 2, caractérisée en ce que la tête de laser (3b) est disposée de manière à émettre un dit rayon laser dans une direction longitudinale desdits tubes (1, 2) en vis-à-vis d'un miroir (4), de préférence la direction axiale (XX'), de sorte que ledit rayon laser (3a-1) émis par la tête de laser (3b) se réfléchit (3a-2) sur la surface (4a) du miroir (4), la surface (4a) du miroir (4) étant inclinée d'un angle (6) par rapport à l'axe longitudinal (XX') desdits tubes, de préférence d'un angle (f3) de 30 à 60°, de préférence 45°, et ledit miroir incliné est monté apte à pivoter (R) à 360° ainsi que ledit rayon laser réfléchi (3a-2) par le miroir en rotation (R) par rapport à l'axe longitudinal (XX') desdits tubes. 4. Méthode selon la revendication 3, caractérisée en ce que ledit miroir est monté apte à être en outre déplacé en translation (T) longitudinale axiale (XX') et on réalise un dit déplacement en translation dudit miroir en combinaison à une dite rotation (R) dudit miroir sur 360° par rapport au dit axe longitudinal (XX') desdits tubes. 5. Méthode selon l'une des revendications 3 ou 4, caractérisée en ce que la surface (4a) dudit miroir (4) est montée apte à être inclinée selon une inclinaison (13) variable par rapport à la direction longitudinale (XX') desdits tubes (1, 2) et on fait varier l'angle (6) de ladite inclinaison de la surface (4a) du miroir (4) par rapport à ladite direction longitudinale (XX') en combinaison à une dite rotation (R) dudit miroir (4) par rapport au dit axe longitudinal (XX'). 6. Méthode selon l'une des revendications 1 à 5, caractérisée en ce qu'on assemble par soudage laser bout à bout des longueurs de premiers tubes transparents (1) et des longueurs de deuxièmes tubes absorbants (2) en envoyant contre les surfaces annulaires planes frontales d'extrémité (1-1, 2-1) desdits premiers et deuxièmes tubes en contact bout à bout, depuis une tête de laser à l'intérieur de l'un au moins desdits tubes, un rayon laser (3a) incliné par rapport à l'axe longitudinal coaxial (XX') desdits tubes, lesdites surfaces annulaires 3041280 55 planes frontales d'extrémité (1-1, 2-1) étant perpendiculaires à l'axe (XX') des deux tubes. 7. Méthode selon les revendications 5 et 6, caractérisée en ce qu'on réalise une variation de ladite inclinaison par déplacement 5 angulpire pas à pas dudit miroir successivement à une dite rotation (R) dudit miroir sur 360° par rapport à l'axe longitudinal (XX'), ledit soudage laser étant réalisé pendant une dite rotation (R) du miroir sur 360° par rapport à l'axe longitudinal (XX') desdits tubes pour réaliser une pluralité de zones de soudure circulaires sous forme de cercles 10 concentriques (3-1, 3-2, 3-3). 8. Méthode selon l'une des revendications 6 ou 7, caractérisée en ce qu'on assemble de grandes longueurs de tubes absorbants (2) avec des petites longueurs de tubes transparents (1) et une fois l'assemblage par soudage laser réalisé, on recouvre les petites longueurs de tubes 15 transparents d'un revêtement plastifiant de la couleur du tube absorbant. 9. Méthode selon l'une des revendications 1 à 5, caractérisée en ce qu'on assemble par soudage laser des parties d'extrémités transparentes et des parties d'extrémités absorbantes de tubes coaxiaux 20 (1, 2), lesdites parties d'extrémités transparente et respectivement absorbante des deux tubes se chevauchant au niveau de dites surfaces de contact de révolution (1-1, 2-1) par rapport à l'axe longitudinal (XX') desdits tubes coaxiaux et on envoie, depuis une tête de laser à l'intérieur de l'un au moins desdits tubes, un rayon laser (3a, 3a-2) sur 25 lesdites surfaces de contact, ledit rayon laser étant perpendiculaire aux dites surfaces de contact ou incliné (a1), de préférence dans une fourchette de 0 à 30°, par rapport à la perpendiculaire aux dites surfaces de contact (1-1, 1-2). 10. Méthode selon la revendication 9, caractérisée en ce que 30 lesdites surfaces de contact de révolution (1-1, 1-2) desdits premier et deuxième tubes (1, 2) à souder se chevauchant sont de forme 3041280 56 cylindrique ou tronconique de même axe que l'axe longitudinal (XX') desdits tubes. 11. Méthode selon la revendication 10 et l'une des revendications 4 ou 5, caractérisée en ce qu'on réalise une dite translation continue ou 5 dite inclinaison continue concomitamment à une dite rotation (R) du miroir sur 360° par rapport à l'axe longitudinal (XX') desdits tubes, et on obtient une dite zone de soudure hélicoïdale sur desdites surfaces de contact (1-1, 2-1) cylindriques ou une dite zone de soudure en forme de spirale à spires de diamètres croissants sur desdites surfaces de contact 10 tronconiques. 12. Méthode selon la revendication 11, caractérisée en ce qu'on réalise une dite translation pas à pas ou une dite inclinaison par déplacement angulaire pas à pas dudit miroir par rapport à l'axe longitudinal (XX') desdits tubes, ladite inclinaison étant réalisée 15 successivement à une dite rotation (R) dudit miroir sur 360° par rapport à l'axe longitudinal (XX') desdits tubes en effectuant un dit soudage laser pendant une dite rotation pour réaliser une pluralité de zones circulaires (3-1, 3-2, 3-3) côte à côte, de même diamètre sur desdites surfaces de contact cylindriques (1-1, 2-1) ou de diamètres croissants 20 sur desdites surfaces de contact tronconiques (1-1, 2-1). 13. Méthode selon l'une des revendications 1 à 12, caractérisée en ce qu'on réalise ledit soudage laser en envoyant un rayon d'énergie de 1 à 5 W/mm2, de préférence de 2 à 3 W/mm2. 14. Méthode selon l'une des revendications 3 à 5, 7, 8 et 11 à 13, 25 caractérisée en ce qu'on réalise desdites rotations (R) du miroir sur 360° par rapport à l'axe longitudinal (XX') desdits tubes à une vitesse de 10 tour/secondes à ltour/10 secondes. 15. Méthode selon l'une des revendications 1 à 14, caractérisée en ce que ledit premier tube transparent est un manchon tubulaire de 30 jonction (1) en matériau thermoplastique inséré à l'intérieure d'une conduite (10) comprenant au moins deux éléments de conduite en acier 3041280 57 (10-1, 10-2), les deux éléments de conduite (10-1, 10-2) comprenant chacun un tube de chemisage interne en matériau plastique constituant chacun un dit deuxième tube absorbant (2), ledit manchon tubulaire de jonction (1) étant inséré ou destiné à être inséré au niveau de 5 l'assemblage bout à bout des extrémités des deux éléments de conduite soudées métalliquement ou destinée d'être soudées métalliquement (11) l'une à l'autre, 16. Méthode selon la revendication 15, caractérisée en ce que : - ledit chemisage interne (2) présente à au moins une extrémité 10 une partie terminale d'épaisseur réduite (2a) par rapport à l'épaisseur de la partie courante (2b) dudit chemisage, définissant une forme concave avec une surface interne formant une dite surface de contact de révolution (2-1), de préférence tronconique ou cylindrique, de diamètre interne plus grand que celui de la 15 surface interne de la partie courante (2b) dudit chemisage, et - ledit manchon présente à au moins une extrémité une partie terminale (1a) d'épaisseur réduite par rapport à l'épaisseur de la partie courante adjacente (lb) dudit manchon, ladite partie terminale (1a) du manchon définissant une forme convexe apte à 20 chevaucher et buter contre la partie terminale concave d'épaisseur réduite dudit chemisage (2a) avec laquelle elle est en contact, ladite partie terminale (1a) du manchon définissant une surface externe correspondant à une dite surface de contact de révolution (1-1), de préférence tronconique ou cylindrique, de diamètre 25 externe inférieur à celui de la partie courante adjacente (lb) du manchon et une surface interne (1-2) cylindrique sensiblement de même diamètre interne que celui des partie courante (2b) du chemisage et partie courante (lb) du manchon, et on réalise le soudage par laser de ladite surface interne de 30 révolution constituant une dite surface de contact (2-1) dudit chemisage et de ladite surface externe de révolution constituant une dite surface de contact (1-1) dudit manchon. 3041280 58 17. Méthode selon la revendication 15, caractérisée en ce que : - ledit chemisage interne (2) présente à au moins une extrémité une partie terminale (2a) de même épaisseur (2a) que l'épaisseur de la partis -courante (2b) dudit chemisage, définissant une surface interne cylindrique correspondant à une dite surface de contact (2-1), de même diamètre interne que celui de la surface interne de la partie courante (2b) dudit chemisage, et - ledit manchon présente à au moins une extrémité une partie terminale (1a) de même épaisseur que l'épaisseur de la partie 10 courante adjacente (lb) dudit manchon, ladite partie terminale (1a) du manchon définissant : - une surface externe cylindrique correspondant à une dite surface de contact de révolution (1-1), de diamètre externe sensiblement identique à celui de la surface interne dudit 15 chemisage et - une surface interne (1-2) cylindrique de diamètre interne inférieur à celui de la surface interne dudit chemisage, ladite partie terminale (1a) du manchon étant ainsi apte à chevaucher de manière superposée la partie terminale dudit 20 chemisage (2a) avec laquelle elle est en contact, et - on réalise le soudage par laser de ladite surface interne de cylindrique constituant une dite surface de contact (2-1) dudit chemisage et de ladite surface externe cylindrique constituant une dite surface de contact (1-1) dudit manchon. 25 18. Méthode selon la revendication 17, caractérisée en ce que ledit chemisage interne (2) et ledit manchon présentent une épaisseur inférieure à 5mm. 19. Dispositif (20) pour la mise en oeuvre d'une méthode selon l'une des revendications 3 à 18, caractérisé en ce qu'il comprend un 30 système mécanique (20a) supportant un miroir (4) et une dite tête de 59 laser (3b) relié à un ombilical (3c), apte à s'adapter et être déplacé à l'intérieur d'un desdits tubes à assembler et comprenant : des moyens d'extension radiale (21, 22) forcée apte à s'appuyer contre la surface interne (1-2, 2-2) d'un desdits tubes à assembler 5 et créer une pression de contact au niveau de la zone desdites surfaces de contact (1-1, 2-1) à souder, et - des moyens apte à déplacer en rotation (R) ledit miroir (4) autour de l'axe longitudinal axial (XX') desdits tubes (1, 2) à souder, et des moyens pour déplacer en translation relative (T) ledit miroir 10 (4) par rapport au dit système mécanique (20a), et/ou des moyens pour déplacer en inclinaison (6) la surface (4a) dudit miroir (4) par rapport à l'axe (XX') desdits tubes coaxiaux à assembler dans lequel ledit système mécanique (20a) est inséré. 20. Dispositif (20) selon la revendication 19, caractérisé en ce 15 qu'il comprend un mandrin (20a) supportant une tête de laser (3b) ou un dispositif laser (3d) et un miroir (4) incliné (6), ledit mandrin (20a) étant apte à être disposé à l'intérieur de l'un desdits tubes (1, 2) avec un même axe longitudinal (XX') que lesdits tubes, ladite tête de laser et ledit miroir incliné étant disposés axialement à l'intérieur desdits tubes, 20 et ledit mandrin supportant au moins une paroi périphérique transparente (21a) expansible radialement par gonflage, formant ainsi une chambre gonflable (21) apte à appliquer une pression contre lesdites surfaces de contact (1-1, 2-1) des deux tubes à souder, ledit miroir (4) étant placé à l'intérieur de ladite chambre gonflable (21), 25 ledit mandrin (20a) supportant également un ombilical (3c, 20d), comprenant au moins un conduit d'alimentation en air comprimé pour le gonflage de ladite chambre gonflable (21) et un conduit d'alimentation électrique d'un moteur (20b) apte à déplacer ledit miroir en rotation (R) ainsi qu'en dite translation relative (T) ou en dite inclinaison (6). 30 21. Dispositif selon la revendication 20, caractérisé en ce que ledit mandrin (20a) supporte un moteur (20b) apte à entrainer la rotation (R) dudit miroir (4) sur 360° autour de l'axe longitudinal (XX') 3041280 60 du mandrin, à l'aide d'un système de roulement à billes (19c) et d'engrenage (19a, 19b). 22. Dispositif selon l'une des revendications 20 ou 21, caractérisé en ce que ledit miroir (4) est apte à être déplacé en translation ou 5 inclinaison relative par rapport à l'axe longitudinal dudit mandrin par un mécanisme de vis sans fin (18) asservi à ladite rotation (R) dudit miroir autour de l'axe longitudinal (XX') dudit mandrin (20a), ou par un ergot de déclenchement de dite translation ou déplacement angulaire pas à pas. 10 23. Dispositif selon l'une des revendications 20 à 22, caractérisé en ce que ledit mandrin (20a) supporte en outre une deuxième chambre gonflable (22) comprenant une paroi périphérique extensible radialement par gonflage, espacée de ladite première chambre gonflable (21) dans la direction longitudinale (XX') dudit mandrin et, de 15 préférence ledit mandrin supporte en outre un dispositif de contrôle de soudure (23), ledit mandrin étant relié à un ombilical (20d), comprenant des fibres optiques, des conduites d'alimentation en électricité et de préférence aussi en eau desdits moyens de contrôle de soudure (23). 24. Procédé de réalisation d'une conduite selon la méthode de la 20 revendication 15 à l'aide d'un dispositif selon la revendication 23 servant à la mise en place d'un dit manchon, dans lequel on réalise l'assemblage d'éléments unitaires de conduite (10-1, 10-2) comprenant un dit chemisage (2), et un dit manchon tubulaire de jonction (1) inséré et fixé à seulement une extrémité de chaque dit élément de conduite et 25 dépassant de celle-ci, le dépassement dudit manchon définissant une extrémité mâle de chaque dit élément de conduite apte à être assemblée avec une extrémité dépourvue de dit manchon définissant une extrémité femelle d'un autre dit élément de conduite, et on crée par chauffage par laser une zone de soudure et contact étanche par fusion 30 entre elles des matières constitutives d'une dite partie terminale du manchon et respectivement partie terminale de dit chemisage en contact 3041280 61 l'une avec l'autre (1-1, 2-1), et parcourues par ledit rayon laser, en réalisant les étapes suivantes dans lesquelles : a) on introduit un dit dispositif (20) de mise en place de manchon à l'intérieur d'un dit élément unitaire de conduite de sorte que ladite 5 première chambre gonflable soit disposée au niveau d'une partie terminale dudit manchon, et on fixe ledit dispositif de mise en place de manchon à l'intérieur dudit manchon par gonflage d'une dite deuxième chambre gonflable contre la paroi interne dudit manchon, et b) avant ou après l'étape a), on introduit et insère en force la 10 partie de manchon formant ladite extrémité mâle d'un élément de conduite dans l'extrémité femelle de l'autre élément de conduite, dans la direction longitudinale XX' axialement, jusqu'à ce que ladite partie terminale du manchon de la ladite extrémité mâle dudit élément de conduite terminal soit en contact avec ladite partie terminale du 15 chemisage de ladite extrémité femelle dudit élément de conduite à assembler, et c) on réalise le soudage périphérique externe des extrémités des deux éléments de conduite bout à bout par soudage métallique (11), et d) on réalise le gonflage d'une dite première chambre gonflable 20 au niveau de ladite partie terminale du manchon qui lui est en vis à vis, et on envoie un dit rayon laser, en exerçant simultanément une pression de ladite partie terminale de manchon contre ladite partie terminale de chemisage en contact l'une avec l'autre pour réaliser une dite zone de soudure par fusion au niveau d'une partie des surfaces de contact de 25 chaque dite partie terminale du manchon et chaque dite partie terminale de chemisage en contact l'une avec l'autre et parcourues par le rayon laser, pour réaliser une dite zone de soudure et contact étanche par fusion, et e) on dégonfle lesdites première et deuxième chambres gonflables 30 et on déplace en translation ledit dispositif de mise en place de manchon.